"液晶LC:liquid-crystal媒体およびLCディスプレイにおける式Iの化合物の使用。式中、個々の基は以下の意味を有する:Gは、-CM=CRc-CO-、-CO-CRc=CM-、-CRc=CM-CO-または-CO-CM=CRc-を表し、Mは、-X2-A4-Z2-A3n2-Rbを表し、A1~4は、それぞれ互いに独立に、それぞれの出現において同一または異なって、芳香族、ヘテロ芳香族、脂環式またはヘテロ環式基これらの基は、好ましくは、4~25個のC原子を有し、また、縮合環を含有してもよく、Lで一置換または多置換されていてもよい。を表し、また、A2およびA4は単結合を表してもよく、X1およびX2は、それぞれ互いに独立に、それぞれの出現において同一または異なって、-O-、-S-、-CO-、-CO-O-、-O-CO-、-O-CO-O-または単結合を表し、Z1およびZ2は、それぞれ互いに独立に、それぞれの出現において同一または異なって、-O-、-S-、-CO-、-CO-O-、-O-CO-、-O-CO-O-、-OCH2-、-CH2O-、-SCH2-、-CH2S-、-CF2O-、-OCF2-、-CF2S-、-SCF2-、-CH2n3-、-CF2CH2-、-CH2CF2-、-CF2n3-、-CH=CH-、-CF=CF-、-CH=CF-、-CF=CH-、-C≡C-、-CH=CH-CO-O-、-O-CO-CH=CH-、-CH2-CH2-CO-O-、-O-CO-CH2-CH2-、-CR0R00-または単結合を表し、Ra~cは、それぞれ互いに独立に、それぞれの出現において同一または異なって、P、P-Sp-、H、OH、F、Cl、Br、I、-CN、-NO2、-NCO、-NCS、-OCN、-SCN、SF5、または、1~25個のC原子を有する直鎖状または分岐状のアルキルを表し、ただし加えて、1個以上の隣接していないCH2基は、それぞれ互いに独立に、Oおよび/またはS原子が互いに直接連結しないようにして、-CR00=CR000-、-C≡C-、-NR00-、-O-、-S-、-CO-、-CO-O-、-O-CO-、-O-CO-O-で置き換えられていてもよく、ただし加えて、1個以上のH原子は、F、Cl、Br、I、CNまたはP-Sp-で置き換えられていてもよく、ただし、少なくとも2個の基Raは、基PまたはP-Sp-を表すか含有し、Pは、それぞれの出現において同一または異なって、重合性基を表し、Spは、そそれぞれの出現において同一または異なって、スペーサー基または単結合を表し、R00およびR000は、それぞれ互いに独立に、H、または、1~12個のC原子を有するアルキルを表し、Lは、それぞれの出現において同一または異なって、P-Sp-、H、OH、CH2OH、ハロゲン、SF5、NO2、炭素基または炭化水素基を表し、n1およびn2は、それぞれ互いに独立に、0、1、2または3を表し、n3は、1、2、3または4を表し、xは、2、3または4を表す。式IにおけるRaおよびRbが、同一または異なる基PまたはP-Sp-を表すことを特徴とする請求項1に記載の使用。式Iの化合物が、以下のサブ式から成る群より選択されることを特徴とする請求項1または2に記載の使用。式中、Ra、Rb、A1、A2、A3、A4、Z1、Z2、X1、X2、n1およびn2は、請求項1または2で定義される通りである。式Iの化合物が、以下のサブ式から成る群より選択されることを特徴とする請求項1~3のいずれか1項に記載の使用。式中、PおよびSpは、請求項1で示される意味の1つを有し、Sp’はSpに与えられる意味の1つを有し、Spと同一または異なっており、R’は請求項1においてRbに示される意味ただし、H、P-およびP-Sp-とは異なる。の1つ有し、フェニレンおよびナフタレン基は、1個、2個、3個または4個のF原子で置換されていてもよい。PSpolymerstabilised:ポリマー安定化またはPSApolymersustainedalignment:ポリマー維持配向タイプのLCディスプレイにける請求項1~4のいずれか1項に記載の化合物の使用。PSまたはPSAタイプのLCディスプレイにける請求項1~4のいずれか1項に記載の化合物の使用であって、該LCディスプレイは、2枚の基板および2つの電極ただし、少なくとも一方の基板は光に対して透明であり、少なくとも一方の基板は1つまたは2つの電極を有する。と、基板間に配置され、重合された成分および低分子量成分を含むLC媒体層ただし、重合された成分は、1種類以上の重合性化合物を、LCセルの基板間においてLC媒体中で、電極に電圧を好ましくは印加しながら重合することで得ることができ、ただし、少なくとも1種類の重合性化合物は、請求項1~4のいずれか1項に記載の重合性化合物である。とを有するLCセルを備える使用。LC媒体が、式CYおよび/またはPYの1種類以上の化合物を含むことを特徴とする請求項1~6のいずれか1項に記載の使用。式中、個々の基は以下の意味を有する:aは、1または2を表し、bは、0または1を表し、R1およびR2は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-O-CO-または-CO-O-で置き換えられていてもよく、Zxは、-CH=CH-、-CH2O-、-OCH2-、-CF2O-、-OCF2-、-O-、-CH2-、-CH2CH2-または単結合、好ましくは、単結合を表し、L1~4は、それぞれ互いに独立に、F、Cl、OCF3、CF3、CH3、CH2F、CHF2を表す。LC媒体が、以下の式の1種類以上の化合物を含むことを特徴とする請求項1~7のいずれか1項に記載の使用。式中、個々の基は、以下の意味を有する:R3およびR4は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-O-CO-または-CO-O-で置き換えられていてもよく、Zyは、-CH2CH2-、-CH=CH-、-CF2O-、-OCF2-、-CH2O-、-OCH2-、-COO-、-OCO-、-C2F4-、-CF=CF-または単結合を表す。請求項1~8のいずれか1項で定義される通りのLCディスプレイ。PSA-VA、PSA-OCB、PSA-IPS、PS-FFS、PSA-正-VAまたはPSA-TNディスプレイであることを特徴とする請求項9に記載のLCディスプレイ。請求項1~4のいずれか1項に記載の式Iの1種類以上の重合性化合物を含むLC媒体。1種類以上の重合性化合物を含む重合性成分Aと、および1種類以上の低分子量化合物を含む液晶成分Bとを含む請求項11に記載のLC媒体であって、成分Aが請求項1~4のいずれか1項に記載の式Iの1種類以上の重合性化合物を含むことを特徴とするLC媒体。LC媒体が、アルケニル基を含有する1種類以上の化合物を含有することを特徴とする請求項1~12のいずれか1項に記載の使用、LCディスプレイまたはLC媒体。成分Bが、請求項7または8に記載の式CY、PYおよびZKより選択される1種類以上の化合物を含む請求項11、12または13に記載のLC媒体。式Iの化合物。式中、G、A1、A2、Z1、X1、Ra、n1およびxは、請求項1で与えられる意味を有し、およびX1および/またはX2は単結合であり、および/またはn1およびn2の一方は0と異なり、および/またはA2およびA4の一方は単結合でない。式Iの化合物。式中、G、A1,2、Z1、X1、xおよびn1は、請求項1で示される意味を有し、およびRaおよびRbは-Sp-O-Sgを表し、式中、Spは請求項1で定義される通りであり、SgはH原子または保護基を表す。以下のサブ式から成る群より選択される請求項16に記載の化合物。式中、Sp、Sp’およびSgは、請求項4および16で示される意味を有する。請求項15に記載の化合物を調製する方法であって、脱水試薬の存在下において、基Pを含有し対応する酸、酸誘導体またはハロゲン化された化合物を使用して、請求項16または17に記載の化合物をエステル化またはエーテル化する方法。PSまたはPSAタイプのLCディスプレイを製造する方法であって、2枚の基板および2つの電極を有するLCセルただし、少なくとも一方の基板は光に対して透明であり、少なくとも一方の基板は1つまたは2つの電極を有する。中に請求項11~14のいずれか1項に記載のLC媒体を充填し、重合性化合物を、電極に電圧を好ましくは印加しながら重合する方法。本発明の化合物は、PSAタイプのディスプレイにおいて、高いプレチルトを生成することに適している。先行技術の重合性化合物と比較して、本発明の化合物は、より迅速で完全な重合反応を示し、LC媒体中において、より高い溶解性を有しており、より高いVHR値が可能となる。本発明は、液晶LC:liquid-crystal媒体およびLCディスプレイ、好ましくは、PSpolymerstabilised:ポリマー安定化またはPSApolymersustainedalignment:ポリマー維持配向タイプのLC媒体およびディスプレイにおける式Iの化合物の使用に関する。式中、個々の基は以下の意味を有する:Gは、-CM=CRc-CO-、-CO-CRc=CM-、-CRc=CM-CO-または-CO-CM=CRc-を表し、Mは、-X2-A4-Z2-A3n2-Rbを表し、A1~4は、それぞれ互いに独立に、それぞれの出現において同一または異なって、芳香族、ヘテロ芳香族、脂環式またはヘテロ環式基該基は、好ましくは、4~25個のC原子を有し、また、縮合環を含有してもく、Lで一置換または多置換されていてもよい。を表し、また、A2およびA4は単結合を表してもよく、X1およびX2は、それぞれ互いに独立に、それぞれの出現において同一または異なって、-O-、-S-、-CO-、-CO-O-、-O-CO-、-O-CO-O-または単結合を表し、Z1およびZ2は、それぞれ互いに独立に、それぞれの出現において同一または異なって、-O-、-S-、-CO-、-CO-O-、-O-CO-、-O-CO-O-、-OCH2-、-CH2O-、-SCH2-、-CH2S-、-CF2O-、-OCF2-、-CF2S-、-SCF2-、-CH2n3-、-CF2CH2-、-CH2CF2-、-CF2n3-、-CH=CH-、-CF=CF-、-CH=CF-、-CF=CH-、-C≡C-、-CH=CH-CO-O-、-O-CO-CH=CH-、-CH2-CH2-CO-O-、-O-CO-CH2-CH2-、-CR0R00-または単結合を表し、Ra~cは、それぞれ互いに独立に、それぞれの出現において同一または異なって、P、P-Sp-、H、OH、F、Cl、Br、I、-CN、-NO2、-NCO、-NCS、-OCN、-SCN、SF5、または、1~25個のC原子を有する直鎖状または分岐状のアルキルを表し、ただし加えて、1個以上の隣接していないCH2基は、それぞれ互いに独立に、Oおよび/またはS原子が互いに直接連結しないようにして、-CR00=CR000-、-C≡C-、-NR00-、-O-、-S-、-CO-、-CO-O-、-O-CO-、-O-CO-O-で置き換えられていてもよく、ただし加えて、1個以上のH原子は、F、Cl、Br、I、CNまたはP-Sp-で置き換えられていてもよく、ただし、少なくとも2個の基Raは、基PまたはP-Sp-を表すか含有し、Pは、それぞれの出現において同一または異なって、重合性基を表し、Spは、そそれぞれの出現において同一または異なって、スペーサー基または単結合を表し、R00およびR000は、それぞれ互いに独立に、H、または、1~12個のC原子を有するアルキルを表し、Lは、それぞれの出現において同一または異なって、P-Sp-、H、OH、CH2OH、ハロゲン、SF5、NO2、炭素基または炭化水素基を表し、n1およびn2は、それぞれ互いに独立に、0、1、2または3を表し、n3は、1、2、3または4を表し、xは、2、3または4を表す。本発明は、更に、本発明による1種類以上の重合性化合物と、1種類以上の追加の化合物該化合物は、また、メソゲン、液晶および/または重合性でもよい。とを含むLC媒体に関する。本発明は、更に、本発明による1種類以上の重合性化合物と、1種類以上の追加の化合物該化合物は、また、メソゲン、液晶および/または重合性でもよい。とを重合して得ることのできるポリマーを含むLC媒体に関する。本発明は、更に、本発明による1種類以上の重合性化合物を含む重合性成分Aと、上および下に記載される通りで、1種類以上、好ましくは、2種類以上の低分子量モノマーおよび非重合性化合物を含み、下では、またLCホスト混合物とも呼ばれる液晶成分Bとを含むLC媒体に関する。本発明は、更に、上および下に記載される通りのLC媒体を調製する方法であって、上および下に記載される通りの1種類以上の低分子量液晶化合物またはLCホスト混合物を、本発明による1種類以上の重合性化合物と、および、任意成分として更なる液晶化合物および/または添加剤と混合する方法に関する。本発明は、更に、電界または磁界を好ましくは印加しながら、PSAディスプレイにおいて、式Iの化合物1種類または多種類をその場で重合することによって、LC媒体中にチルト角を生成するために、PSおよびPSAディスプレイにおいて本発明による重合性化合物および本発明によるLC媒体を使用すること、特に、LC媒体を含有するPSおよびPSAディスプレイにおいて使用することに関する。本発明は、更に、本発明による1種類以上の重合性化合物または本発明によるLC媒体を含有するLCディスプレイ、特に、PSまたはPSAディスプレイ、特に好ましくは、PSA-VA、PSA-OCB、PSA-IPS、PS-FFS、PSA-正-VAまたはPSA-TNディスプレイに関する。本発明は、更に、2枚の基板および2つの電極ただし、少なくとも一方の基板は光に対して透明であり、少なくとも一方の基板は1つまたは2つの電極を有する。と、基板間に配置され、重合された成分および低分子量成分を含むLC媒体層ただし、重合された成分は、1種類以上の重合性化合物を、LCセルの基板間においてLC媒体中で、電極に電圧を好ましくは印加しながら重合することで得ることができ、ただし、少なくとも1種類の重合性化合物は、本発明による重合性化合物より選択される。とを有するLCセルを含有するPSまたはPSAタイプのLCディスプレイに関する。本発明は、更に、上および下に記載される通りのLCディスプレイを製造する方法であって、上および下に記載される通りの1種類以上の低分子量液晶化合物またはLCホスト混合物と、本発明による1種類以上の重合性化合物とを含むLC媒体を、上および下に記載される通りの2枚の基板および2つの電極を有するLCセル内に導入し、電極に電圧を好ましくは印加しながら、重合性化合物を重合する方法に関する。本発明によるPSおよびPSAディスプレイは、好ましくは、透明層の形態で、LCセルを形成する一方または両方の基板上に設けられた2つの電極を有する。それぞれの場合において、例えば、本発明によるPSA-VA、PSA-OCBまたはPSA-TNディスプレイのように、2枚の基板のそれぞれに1つの電極が設けられている形態か、または、本発明によるPSA-正-VA、PSA-IPSまたはPSA-FFSディスプレイにおいては、2枚の基板の一方のみに両方の電極が設けられ、他方の基板は電極を有していない形態かのいずれかである。本発明は、更に、新規な式Iの化合物式中、G、A1、A2、Z1、X1、Ra、n1およびxは上で与えられる意味を有し、およびaX1および/またはX2は単結合であり、および/またはbn1およびn2の一方は0と異なり、および/またはcA2およびA4の一方は単結合でない。に関する。本発明は、更に、式Iの化合物を調製する方法と、これらの方法において使用されるか得られる新規な中間体とに関する。<用語の定義>用語チルトおよびチルト角は、LCディスプレイ本明細書において、好ましくは、PSまたはPSAディスプレイにおいてLC媒体のLC分子がセル表面に対してチルトした配向に関する。本明細書において、チルト角は、LC分子の分子長軸LCダイレクタと、LCセルを形成する平坦で平行な外板の表面との間の平均角90°未満を表す。本明細書においては、低い値のチルト角即ち、角度90°から大きく外れているは、大きいチルトに対応する。チルト角を測定する適切な方法は、例において与えられている。他に示さない限り、上および下で開示される角度の値は、この測定方法に関する。用語メソゲン基は当業者に既知で文献に記載されており、その引力および斥力的相互作用の異方性によって、低分子量または高分子物質中で液晶LC:liquid-crystalline相の発生に本質的に寄与する基を表す。メソゲン基を含有する化合物メソゲン化合物は、それ自身では必ずしもLC相を有する必要はない。また、他の化合物と混合後および/または重合後のみに、メソゲン化合物がLC相挙動を示すことも可能である。典型的なメソゲン基は、例えば、剛直な棒状または円盤状の形状のユニットである。メソゲンまたはLC化合物に関して使用される用語および定義の概説は、PureAppl.Chem.73巻5号、888頁2001年およびC.Tschierske、G.Pelzl、S.Diele、Angew.Chem.2004年、116巻、6340~6368頁において与えられている。用語スペーサー基は、上および下においてSpとも呼ばれ、当業者に既知で文献に記載されており、例えば、PureAppl.Chem.73巻5号、888頁2001年およびC.Tschierske、G.Pelzl、S.Diele、Angew.Chem.2004年、116巻、6340~6368頁を参照。他に示さない限り、上および下において、用語スペーサー基またはスペーサーは、重合性メソゲン化合物中でメソゲン基および重合性基1個または複数を互いに連結している屈曲性の基を表す。用語反応性メソゲンまたはRMreactivemesogenは、1個のメソゲン基および重合に適切な1個以上の官能基重合性基または基Pとも呼ぶ。を含有する化合物を表す。用語低分子量化合物および非重合性化合物は、通常、モノマー性で、当業者に既知の通常の条件下、特にRMの重合のために使用される条件下において重合に適する官能基を含有しない化合物を表す。<発明の詳細な記載>上および下において、有機基は、炭素または炭化水素基を表す。炭素基は、少なくとも1個の炭素原子を含有する一価または多価の有機基を表し、ただし、これは、更なる種類の原子を含有しない例えば、-C≡C-などか、または、例えば、N、O、S、P、Si、Se、As、TeまたはGeなどの1種類以上の更なる原子を含有していてもよい例えば、カルボニルなどかのいずれかである。用語炭化水素基は、1個以上のH原子を追加的に含有しており、例えば、N、O、S、P、Si、Se、As、TeまたはGeなどの1種類以上のヘテロ原子を含有していてもよい炭素基を表す。ハロゲンは、F、Cl、BrまたはIを表す。共役基conjugatedradicalまたは共役基conjugatedgroupは、sp2-混成またはsp-混成でもよいの炭素原子を主に含有する基radicalまたはgroupを表し、また、炭素原子は対応するヘテロ原子で置き換えられていてもよい。最も単純な場合、これは、二重および単結合が交互に存在することを意味する。この文意において、主には、自然に作為的に生じる欠陥その結果、共役が中断する。のために、用語共役を過小に評価しないことを意味する。更に、例えば、アリールアミン単位または特定のヘテロ環即ち、N、O、PまたはS原子を介する共役が該基radicalまたはgroup内に位置している場合、本出願の文章において、用語共役を同様に使用する。炭素または炭化水素基は、飽和または不飽和基のいずれでもよい。不飽和基は、例えば、アリール、アルケニルまたはアルキニル基である。3個より多いC原子を有する炭素または炭化水素基は、直鎖状、分岐状および/または環状のいずれでもよく、また、スピロ連結または縮合環を含有していてもよい。また、用語アルキル、アリール、ヘテロアリールなどは、多価の基、例えば、アルキレン、アリーレン、ヘテロアリーレンなども包含する。用語アリールは、芳香族炭素基またはそれらより誘導される基を表す。用語ヘテロアリールは、1個以上のヘテロ原子を含有し、上で定義される通りのアリールを表す。好ましい炭素および炭化水素基は、置換されていてもよく、1~40個、好ましくは1~25個、特に好ましくは1~18個のC原子を有するアルキル、アルケニル、アルキニル、アルコキシ、アルキルカルボニル、アルコキシカルボニル、アルキルカルボニルオキシおよびアルコキシカルボニルオキシ、置換されていてもよく、6~40個、好ましくは6~25個のC原子を有するアリールまたはアリールオキシ、または、置換されていてもよく、6~40個、好ましくは6~25個のC原子を有するアルキルアリール、アリールアルキル、アルキルアリールオキシ、アリールアルキルオキシ、アリールカルボニル、アリールオキシカルボニル、アリールカルボニルオキシおよびアリールオキシカルボニルオキシである。更に好ましい炭素および炭化水素基は、C1~C40アルキル、C2~C40アルケニル、C2~C40アルキニル、C3~C40アリル、C4~C40アルキルジエニル、C4~C40ポリエニル、C6~C40アリール、C6~C40アルキルアリール、C6~C40アリールアルキル、C6~C40アルキルアリールオキシ、C6~C40アリールアルキルオキシ、C2~C40ヘテロアリール、C4~C40シクロアルキル、C4~C40シクロアルケニルなどである。C1~C22アルキル、C2~C22アルケニル、C2~C22アルキニル、C3~C22アリル、C4~C22アルキルジエニル、C6~C12アリール、C6~C20アリールアルキルおよびC2~C20ヘテロアリールが特に好ましい。更に好ましい炭素および炭化水素基は、直鎖状、分岐状または環状で、1~40個、好ましくは1~25個のC原子を有するアルキル基であり、該基は無置換であるか、F、Cl、Br、IまたはCNで一置換または多置換されており、ただし、1個以上の隣接していないCH2基は、Oおよび/またはS原子が互いに直接連結しないようにして、それぞれ互いに独立に、-CRx=CRx-、-C≡C-、-NRx-、-O-、-S-、-CO-、-CO-O-、-O-CO-、-O-CO-O-で置き換えられていてもよい。Rxは、好ましくは、H、ハロゲン、直鎖状、分岐状または環状で1~25個のC原子を有するアルキル鎖ただし加えて、1個以上の隣接していないC原子は、-O-、-S-、-CO-、-CO-O-、-O-CO-、-O-CO-O-によって置き換えられていてもよく、ただし、1個以上のH原子はフッ素により置き換えられていてもよい。、置換されていてもよく6~40個のC原子を有するアリールまたはアリールオキシ基、または置換されていてもよく2~40個のC原子を有するヘテロアリールまたはヘテロアリールオキシ基を表す。好ましいアルコキシ基は、例えば、メトキシ、エトキシ、2-メトキシエトキシ、n-プロポキシ、i-プロポキシ、n-ブトキシ、i-ブトキシ、s-ブトキシ、t-ブトキシ、2-メチルブトキシ、n-ペントキシ、n-ヘキソキシ、n-ヘプトキシ、n-オクトキシ、n-ノノキシ、n-デコキシ、n-ウンデコキシ、n-ドデコキシなどである。好ましいアルキル基は、例えば、メチル、エチル、n-プロピル、イソプロピル、n-ブチル、イソブチル、s-ブチル、t-ブチル、2-メチルブチル、n-ペンチル、s-ペンチル、シクロペンチル、n-ヘキシル、シクロヘキシル、2-エチルヘキシル、n-ヘプチル、シクロヘプチル、n-オクチル、シクロオクチル、n-ノニル、n-デシル、n-ウンデシル、n-ドデシル、ドデカニル、トリフルオロメチル、ペルフルオロ-n-ブチル、2,2,2-トリフルオロエチル、ペルフルオロオクチル、ペルフルオロヘキシルなどである。好ましいアルケニル基は、例えば、エテニル、プロペニル、ブテニル、ペンテニル、シクロペンテニル、ヘキセニル、シクロヘキセニル、ヘプテニル、シクロヘプテニル、オクテニル、シクロオクテニルなどである。好ましいアルキニル基は、例えば、エチニル、プロピニル、ブチニル、ペンチニル、ヘキシニル、オクチニルなどである。好ましいアルコキシ基は、例えば、メトキシ、エトキシ、2-メトキシエトキシ、n-プロポキシ、i-プロポキシ、n-ブトキシ、i-ブトキシ、s-ブトキシ、t-ブトキシ、2-メチルブトキシ、n-ペントキシ、n-ヘキソキシ、n-ヘプトキシ、n-オクトキシ、n-ノノキシ、n-デコキシ、n-ウンデコキシ、n-ドデコキシなどである。好ましいアミノ基は、例えば、ジメチルアミノ、メチルアミノ、メチルフェニルアミノ、フェニルアミノなどである。アリールおよびヘテロアリール基は単環でも多環でもよく、即ち、それらは1個の環例えば、フェニルなどまたは2個以上の環を含有してもよく、また、該基は縮合されていてもよく例えば、ナフチルなどまたは共有結合によって連結されていてもよく例えば、ビフェニルなど、または、縮合および連結された環の組み合わせを含有していてもよい。ヘテロアリール基は、好ましくは、O、N、SおよびSeより選択される1個以上のヘテロ原子を含有する。6~25個のC原子を有する単環式、二環式または三環式アリール基および5~25個のC原子を有する単環式、二環式または三環式ヘテロアリール基が特に好ましく、これらの基は縮合された環を含有していてもよく、置換されていてもよい。更に、5員、6員または7員のアリールおよびヘテロアリール基が好ましく、ただし加えて、1個以上のCH基は、O原子および/またはS原子が互いに直接連結しないようにして、N、SまたはOで置き換えられていてもよい。好ましいアリール基は、例えば、フェニル、ビフェニル、ターフェニル、[1,1’:3’,1]ターフェニル-2’-イル、ナフチル、アントラセン、ビナフチル、フェナントレン、ピレン、ジヒドロピレン、クリセン、ペリレン、テトラセン、ペンタセン、ベンゾピレン、フルオレン、インデン、インデノフルオレン、スピロビフルオレンなどである。好ましいヘテロアリール基は、例えば、ピロール、ピラゾール、イミダゾール、1,2,3-トリアゾール、1,2,4-トリアゾール、テトラゾール、フラン、チオフェン、セレノフェン、オキサゾール、イソキサゾール、1,2-チアゾール、1,3-チアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾールなどの5員環;ピリジン、ピリダジン、ピリミジン、ピラジン、1,3,5-トリアジン、1,2,4-トリアジン、1,2,3-トリアジン、1,2,4,5-テトラジン、1,2,3,4-テトラジン、1,2,3,5-テトラジンなどの6員環;またはインドール、イソインドール、インドリジン、インダゾール、ベンゾイミダゾール、ベンゾトリアゾール、プリン、ナフタイミダゾール、フェナントロイミダゾール、ピリダイミダゾール、ピラジンイミダゾール、キノキサリンイミダゾール、ベンゾキサゾール、ナフトキサゾール、アントロキサゾール、フェナントロキサゾール、イソキサゾール、ベンゾチアゾール、ベンゾフラン、イソベンゾフラン、ジベンゾフラン、キノリン、イソキノリン、プテリジン、ベンゾ-5,6-キノリン、ベンゾ-6,7-キノリン、ベンゾ-7,8-キノリン、ベンゾイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ[2,3b]チオフェン、チエノ[3,2b]チオフェン、ジチエノチオフェン、イソベンゾチオフェン、ジベンゾチオフェン、ベンゾチアジアゾチオフェンなどの縮合基;またはこれらの基の組み合わせである。また、上および下で述べるアリールおよびヘテロアリール基は、アルキル、アルコキシ、チオアルキル、フッ素、フルオロアルキルまたは更なるアリールまたはヘテロアリール基で置換されてよい。非芳香族脂環式およびヘテロ環式基は、飽和環、即ち、排他的に単結合を含有するものと、また、部分的に不飽和な環、即ち、多重結合も含有してよいものとの両者を包含する。ヘテロ環式環は、好ましくは、Si、O、N、SおよびSeより選択される1個以上のヘテロ原子を含有する。非芳香族脂環式およびヘテロ環式基は、単環式、即ち、1個のみの環を含有例えば、シクロヘキサンなどしてもよく、または、多環式、即ち、複数の環を含有例えば、デカヒドロナフタレンまたはビシクロオクタンなどしていてもよい。飽和基が、特に好ましい。更に、単環式、二環式または三環式で、5~25個の環原子を有する基が好ましく、該基は縮合環を含有していてもよく、置換されていてもよい。更に、5員、6員、7員または8員の炭素環式基が好ましく、ただし加えて、1個以上のC原子はSiで置き換えられていてもよく、および/または、1個以上のCH基はNで置き換えられていてもよく、および/または、1個以上の隣接していないCH2基は-O-および/または-S-で置き換えられていてもよい。好ましい脂環式およびヘテロ環式基は、例えば、シクロペンタン、テトラヒドロフラン、テトラヒドロチオフラン、ピロリジンなどの5員基、シクロヘキサン、シリナン、シクロヘキセン、テトラヒドロピラン、テトラヒドロチオピラン、1,3-ジオキサン、1,3-ジチアン、ピペリジンなどの6員基、シクロヘプタンなどの7員基、および、テトラヒドロナフタレン、デカヒドロナフタレン、インダン、ビシクロ[1.1.1]ペンタン-1,3-ジイル、ビシクロ[2.2.2]オクタン-1,4-ジイル、スピロ[3.3]ヘプタン-2,6-ジイル、オクタヒドロ-4,7-メタノインダン-2,5-ジイルなどの縮合基である。好ましい置換基は、例えば、アルキルまたはアルコキシなどの溶解促進基、フッ素、ニトロまたはニトリルなどの電子吸引基、または、ポリマーにおいてガラス転移温度Tgを上昇させるための置換基、特に、例えば、t-ブチルまたは置換されていてもよいアリール基などの嵩高い基である。上および下でLとも呼ばれる好ましい置換基は、例えば、F、Cl、Br、I、-CN、-NO2、-NCO、-NCS、-OCN、-SCN、-C=ONRx2、-C=OY1、-C=ORx、-NRx2ただし、Rxは上で示される意味を有し、Y1はハロゲンを表す。、置換されていてもよいシリルまたは置換されていてもよく、6~40個、好ましくは6~20個のC原子を有するアリール、および、直鎖状または分岐状で、1~25個のC原子を有するアルキル、アルコキシ、アルキルカルボニル、アルコキシカルボニル、アルキルカルボニルオキシまたはアルコキシカルボニルオキシただし、1個以上のH原子はFまたはClで置き換えられていてもよい。である。置換されたシリルまたはアリールは、好ましくは、ハロゲン、-CN、R0、-OR0、-CO-R0、-CO-O-R0、-O-CO-R0または-O-CO-O-R0による置換を意味し、ただし、R0は上で示される意味を有する。特に好ましい置換基Lは、例えば、F、Cl、CN、NO2、CH3、C2H5、OCH3、OC2H5、COCH3、COC2H5、COOCH3、COOC2H5、CF3、OCF3、OCHF2、OC2F5、更に、フェニルである。式中、Lは上で示される意味の1つを有する。重合性基Pは、例えば、フリーラジカルまたはイオン性連鎖重合、重付加または重縮合などの重合反応に適するか、または、例えば、ポリマー主鎖上への付加または縮合といったポリマー類似反応に適する基である。連鎖重合のための基、特に、C=C二重結合またはC≡C三重結合を含有するもの、および、例えば、オキセタンまたはエポキシド基などの開環重合に適する基が特に好ましい。好ましい基Pは、CH2=CW1-CO-O-、CH2=CW1-CO-、CH2=CW2-Ok3-、CW1=CH-CO-Ok3-、CW1=CH-CO-NH-、CH2=CW1-CO-NH-、CH3-CH=CH-O-、CH2=CH2CH-OCO-、CH2=CH-CH22CH-OCO-、CH2=CH2CH-O-、CH2=CH-CH22N-、CH2=CH-CH22N-CO-、HO-CW2W3-、HS-CW2W3-、HW2N-、HO-CW2W3-NH-、CH2=CW1-CO-NH-、CH2=CH-COOk1-Phe-Ok2-、CH2=CH-COk1-Phe-Ok2-、Phe-CH=CH-、HOOC-、OCN-およびW4W5W6Si-から成る群より選択され、式中、W1は、H、F、Cl、CN、CF3、フェニルまたは1~5個のC原子を有するアルキル、特に、H、F、ClまたはCH3を表し、W2およびW3は、それぞれ互いに独立に、Hまたは1~5個のC原子を有するアルキル、特に、H、メチル、エチルまたはn-プロピルを表し、W4、W5およびW6は、それぞれ互いに独立に、Cl、1~5個のC原子を有するオキサアルキルまたはオキサカルボニルアルキルを表し、W7およびW8は、それぞれ互いに独立に、H、Clまたは1~5個のC原子を有するアルキルを表し、Pheは、上で定義される通りであるがP-Spとは異なる1個以上の基Lで置換されていてもよい1,4-フェニレンを表し、k1、k2およびk3は、それぞれ互いに独立に、0または1を表し、k3は、好ましくは、1を表し、k4は1~10の整数を表す。特に好ましい基Pは、CH2=CW1-CO-O-、CH2=CW1-CO-、CH2=CW2-O-、CH2=CW2-、CW1=CH-CO-Ok3-、CW1=CH-CO-NH-、CH2=CW1-CO-NH-、CH2=CH2CH-OCO-、CH2=CH-CH22CH-OCO-、CH2=CH2CH-O-、CH2=CH-CH22N-、CH2=CH-CH22N-CO-、CH2=CW1-CO-NH-、CH2=CH-COOk1-Phe-Ok2-、CH2=CH-COk1-Phe-Ok2-、Phe-CH=CH-およびW4W5W6Si-から成る群より選択され、式中、W1は、H、F、Cl、CN、CF3、フェニルまたは1~5個のC原子を有するアルキル、特に、H、F、ClまたはCH3を表し、W2およびW3は、それぞれ互いに独立に、Hまたは1~5個のC原子を有するアルキル、特に、H、メチル、エチルまたはn-プロピルを表し、W4、W5およびW6は、それぞれ互いに独立に、Cl、1~5個のC原子を有するオキサアルキルまたはオキサカルボニルアルキルを表し、W7およびW8は、それぞれ互いに独立に、H、Clまたは1~5個のC原子を有するアルキルを表し、Pheは1,4-フェニレンを表し、k1、k2およびk3は、それぞれ互いに独立に、0または1を表し、k3は、好ましくは、1を表し、k4は1~10の整数を表す。非常に特に好ましい基Pは、CH2=CW1-CO-O-、特に、CH2=CH-CO-O-、CH2=CCH3-CO-O-およびCH2=CF-CO-O-、更に、CH2=CH-O-、CH2=CH2CH-O-CO-、CH2=CH2CH-O-、から成る群より選択される。更に非常に特に好ましい基Pは、ビニル、ビニルオキシ、アクリレート、メタクリレート、フルオロアクリレート、クロロアクリレート、オキセタンおよびエポキシド基から成る群より選択され、特に好ましくは、アクリレートまたはメタクリレート基を表す。単結合以外の好ましいスペーサー基Sp、Sp1、Sp2およびSp3以下、基Spについての説明は、Sp1、Sp2およびSp3についても当てはまるは、基P-Sp-が式P-Sp-X-と合致するように式Sp-Xより選択され、ただし、Spは、1~20個、好ましくは1~12個のC原子を有するアルキレンを表し、該基は、F、Cl、Br、IまたはCNで一置換または多置換されていてもよく、ただし加えて、1個以上の隣接していないCH2基は、Oおよび/またはS原子が互いに直接連結しないようにして、それぞれ互いに独立に、-O-、-S-、-NH-、-NR0-、-SiR00R000-、-CO-、-CO-O-、-O-CO-、-O-CO-O-、-S-CO-、-CO-S-、-NR00-CO-O-、-O-CO-NR00-、-NR00-CO-NR00-、-CH=CH-または-C≡C-で置き換えられていてもよく、Xは、-O-、-S-、-CO-、-CO-O-、-O-CO-、-O-CO-O-、-CO-NR00-、-NR00-CO-、-NR00-CO-NR00-、-OCH2-、-CH2O-、-SCH2-、-CH2S-、-CF2O-、-OCF2-、-CF2S-、-SCF2-、-CF2CH2-、-CH2CF2-、-CF2CF2-、-CH=N-、-N=CH-、-N=N-、-CH=CR0-、-CY2=CY3-、-C≡C-、-CH=CH-CO-O-、-O-CO-CH=CH-または単結合を表し、R00およびR000は、それぞれ互いに独立に、Hまたは1~12個のC原子を有するアルキルを表し、およびY2およびY3は、それぞれ互いに独立に、H、F、ClまたはCNを表す。X’は、好ましくは、-O-、-S-、-CO-、-COO-、-OCO-、-O-COO-、-CO-NR0-、-NR0-CO-、-NR0-CO-NR0-または単結合である。典型的なスペーサー基Spは、例えば、-CH2p1-、-CH2CH2Oq1-CH2CH2-、-CH2CH2-S-CH2CH2-、-CH2CH2-NH-CH2CH2-または-SiR00R000-Op1-であり、式中、p1は1~12の整数であり、q1は1~3の整数であり、R00およびR000は上で示される意味を有する。特に好ましい基-Sp-X-は、-CH2p1-、-CH2p1-O-、-CH2p1-O-CO-、-CH2p1-O-CO-O-であり、式中、p1およびq1は上で示される意味を有する。特に好ましい基Spは、例えば、それぞれの場合で直鎖状のエチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン-N-メチルイミノエチレン、1-メチルアルキレン、エテニレン、プロペニレンおよびブテニレンである。本発明の更に好ましい実施形態において、式IにおけるRaおよび/またはRbは、2個以上の重合性基を含有する基多官能重合性基を表す。このタイプの適切な基およびそれらを含有する重合性化合物およびそれらの調製は、例えば、米国特許第7,060,200号明細書または米国特許出願公開第2006/0172090号公報に記載されている。以下の式より選択される多官能重合性基が特に好ましい。式中、alkylは、単結合、または、直鎖状または分岐状で、1~12個のC原子を有するアルキレンを表し、ただし、1個以上の隣接していないCH2基は、それぞれ互いに独立に、Oおよび/またはS原子が互いに直接連結しないようにして、-CR00=CR000-、-C≡C-、-NR00-、-O-、-S-、-CO-、-CO-O-、-O-CO-、-O-CO-O-で置き換えられていてもよく、ただし加えて、1個以上のH原子は、F、ClまたはCNで置き換えられていてもよく、ただし、R00およびR000は上で示される意味を有し、aaおよびbbは、それぞれ互いに独立に、0、1、2、3、4、5または6を表し、Xは、X’に示される意味の1つを有し、およびP1~5は、それぞれ互いに独立に、Pに示される意味の1つを有する。式Iは、以下の化合物を網羅する。式中、Ra、Rc、A1、A2、Z1、X1、M、n1およびxは、式Iにおいて定義される通りである。式IbおよびIcの化合物が、特に好ましい。式Iおよび上および下に示される式Iのサブ式の特に好ましい化合物は、PまたはP-Sp-を表す基RaまたはRbを2個より多く、好ましくは、3個、4個、5個または6個含有するものである。式Iおよび上および下に示される式Iのサブ式の特に好ましい化合物は、A1、A2、A3、A4は、それぞれ互いに独立に、単結合と異なる場合、1,4-フェニレン、ナフタレン-1,4-ジイルまたはナフタレン-2,6-ジイルただし、これらの全ての基において、1個以上のCH基はNで置き換えられていてもよい。、シクロヘキサン-1,4-ジイルただし加えて、1個以上の隣接していないCH2基はOおよび/またはSで置き換えられていてもよい。、1,4-シクロヘキセニレン、ビシクロ[1.1.1]ペンタン-1,3-ジイル、ビシクロ[2.2.2]オクタン-1,4-ジイル、スピロ[3.3]ヘプタン-2,6-ジイル、ピペリジン-1,4-ジイル、デカヒドロナフタレン-2,6-ジイル、1,2,3,4-テトラヒドロナフタレン-2,6-ジイル、インダン-2,5-ジイルまたはオクタヒドロ-4,7-メタノインダン-2,5-ジイルを表し、ただし、これらの全ての基は無置換であるか、Lで一置換または多置換されており、Lは、P、P-Sp-、OH、CH2OH、F、Cl、Br、I、-CN、-NO2、-NCO、-NCS、-OCN、-SCN、-C=ONRx2、-C=OY1、-C=ORx、-NRx2、置換されていてもよいシリル、置換されていてもよく6~20個のC原子を有するアリール、直鎖状または分岐状で1~25個のC原子を有するアルキルまたはアルコキシ、または、直鎖状または分岐状で2~25個のC原子を有するアルケニル、アルキニル、アルキルカルボニル、アルコキシカルボニル、アルキルカルボニルオキシまたはアルコキシカルボニルオキシを表し、ただし加えて、これらの全ての基における1個以上のH原子は、F、Cl、PまたはP-Sp-で置き換えられていてもよく、Y1は、ハロゲンを表し、およびRxは、P、P-Sp-、H、ハロゲン、直鎖状、分岐状または環状で1~25個のC原子を有するアルキルを表し、ただし加えて、1個以上の隣接していないCH2基は、Oおよび/またはS原子が互いに直接連結しないようにして、-O-、-S-、-CO-、-CO-O-、-O-CO-、-O-CO-O-で置き換えられていてもよく、ただし加えて、1個以上のH原子は、F、ClまたはP-Sp-で置き換えられていてもよいものである。式Iおよび上および下に示される式Iのサブ式の更に好ましい化合物は、以下のものである。xは、2または3である。xは、2である。RaおよびRbは、同一または異なる基P-Sp-を表す。RaおよびRbは同一または異なる基P-Sp-を表し、式中、1個以上の基Spは単結合を表す。xは2または3であり、全ての基Raは同一の基P-Sp-を表す。Rbは非重合性基を表し、好ましくは、直鎖状または分岐状で1~25個のC原子を有するアルキルより選択され、ただし加えて、1個以上の隣接していないCH2基は、それぞれ互いに独立に、Oおよび/またはS原子が互いに直接連結しないようにして、-CR00=CR000-、-C≡C-、-NR00-、-O-、-S-、-CO-、-CO-O-、-O-CO-、-O-CO-O-で置き換えられていてもよく、ただし加えて、1個以上のH原子は、F、Cl、Br、IまたはCNで置き換えられていてもよい。Rbは、P-Sp-を表す。RbはP-Sp-を表し、ただし、Spは単結合を表す。Rcは、H、C1~8-アルキルまたはC1~8-アルコキシ、好ましくは、Hを表す。1個以上の基Spは、単結合を表す。1個以上の基Spは、-CH2p1-、-CH2p1-O-、-CH2p1-OCO-または-CH2p1-OCOO-を表し、式中、p1は1~12の整数を表し、r1は1~8の整数を表す。Lは重合性基を表さず、含有もしない。A1およびA3は、1,4-フェニレンおよびナフタレン-2,6-ジイルから成る群より選択され、ただし加えて、これらの環における1個または2個のCH基はNで置き換えられていてもよく、ただし、これらの環は、上および下で記載される通りのLで一置換または多置換されていてもよい。A2は、単結合である。A4は、単結合である。A2およびA4は、単結合と異なる場合、1,4-フェニレンおよびナフタレン-2,6-ジイルから成る群より選択され、ただし加えて、これらの環における1個または2個のCH基はNで置き換えられていてもよく、ただし、これらの環は、上および下で記載される通りのLで一置換または多置換されていてもよい。n1=n2=0であり、A2およびA4の一方は単結合であり、他方は単結合ではなく、好ましくは1,4-フェニレンまたはナフタレン-2,6-ジイルであり、ただし加えて、これらの環における1個または2個のCH基はNで置き換えられていてもよく、ただし、これらの環は、上および下で記載される通りのLで一置換または多置換されていてもよい。Z1およびZ2は、-O-、-CO-O-、-OCO-、-OCH2-、-CH2O-、-CF2O-、-OCF2-、-CH2CH2-、-CH=CH-、-CF=CF-、-CH=CF-、-CF=CH-、-C≡C-および単結合から成る群より選択される。n1は0または1、好ましくは0であり、A2は単結合である。n2は0であり、A4は単結合である。n2は0であり、A4は単結合でない。n2は0でなく、好ましくは1または2、非常に好ましくは1であり、A4は単結合である。-X2-A4-Z2-A3n2-は、-CO-C6H4-ただし、C6H4は1,4-フェニレンを表す。を表さない。X2-A4-Z2-A3n2-Rbは、-CO-C6H5を表さない。Lは非重合性基であり、好ましくは、F、Cl、-CN、直鎖状または分岐状で1~25個、特に好ましくは1~10個のC原子を有するアルキルより選択され、ただし加えて、1個以上の隣接していないCH2基は、それぞれ互いに独立に、Oおよび/またはS原子が互いに直接連結しないようにして、-CR00=CR000-、-C≡C-、-NR00-、-O-、-S-、-CO-、-CO-O-、-O-CO-、-O-CO-O-で置き換えられていてもよく、ただし加えて、1個以上のH原子は、F、Cl、Br、IまたはCNで置き換えられていてもよい。特に好ましい式Iの化合物は、以下のサブ式から成る群より選択される。式中、Ra、Rb、A1~4、Z1、2、X1、2、n1およびn2は、それぞれ互いに独立に、式Iにおいて示されるか、上および下で示される通りの意味の1つを有する。RaがP-Sp-であり、P、Sp、Rb、A1~4、Z1、2、X1、2、n1およびn2は、それぞれ互いに独立に、式Iにおいて示されるか、上および下で示される通りの意味の1つを有する式I1~I14の化合物が特に好ましい。n1またはn2が、それぞれ0と異なる場合、基-A1-Z1n1-A2-X1-およびX2-A4-Z2-A2n2-は、それぞれ式IおよびI1~I14の化合物において、好ましくは1,4-フェニレンまたはナフタレン-2,6-ジイルを表し、ただし加えて、これらの環における1個または2個のCH基はNで置き換えられていてもよく、ただし加えて、これらの環は、上および下で記載される通りのLで一置換または多置換されていてもよい。式I1~I14の非常に好ましい化合物は、n1が0で、A2が単結合のものである。式I1~I14の更に好ましい化合物は、n2が1で、A4が単結合のものである。式I1~I14の更に好ましい化合物は、RbがP-Sp-を表すものである。式I1~I14の更に好ましい化合物は、Rbが非重合性基を表し、好ましくは直鎖状または分岐状で1~25個のC原子を有するアルキルより選択され、ただし加えて、1個以上の隣接していないCH2基は、それぞれ互いに独立に、Oおよび/またはS原子が互いに直接連結しないようにして、-CR00=CR000-、-C≡C-、-NR00-、-O-、-S-、-CO-、-CO-O-、-O-CO-、-O-CO-O-で置き換えられていてもよく、ただし加えて、1個以上のH原子は、F、Cl、Br、IまたはCNで置き換えられていてもよい。式I1~I14の非常に好ましい化合物は、RaがP-Sp-で、Spが単結合と異なるものである。式I1~I14の更に好ましい化合物は、RaがP-Sp-で、一方または両方の基Spが単結合を表すものである。式I1~I14の更に好ましい化合物は、RbがP-Sp-で、Spが単結合を表すものである。式I1~I14の更に好ましい化合物は、RbがP-Sp-で、Spが単結合と異なるものである。式I1~I14の非常に特に好ましい化合物は、以下のサブ式から成る群より選択される。式中、PおよびSpは式Iまたは上および下で示される意味の1つを有し、Sp’はSpに与えられる意味の1つを有し、Spと同一であるか異なり、R’は、H、P-およびP-Sp-とは異なって、式Iまたは上および下でRbに示される意味の1つを有し、ただし、フェニレンおよびナフタレン基は、1個、2個、3個または4個のF原子で置換されていてもよい。式I、I1~I14およびI1a~I14cにおいて、Pは、好ましくは、アクリレート、フルオロアクリレートまたはメタクリレート基を表す。式I、I1~I14およびI1a~I14cにおいて、Spは、好ましくは、-CH2p1-、-O-CH2p1-、-CH2p1-O-、-OCO-CH2p1-、-CH2p1-OCO-、-OCOO-CH2p1-または-CH2p1-OCOO-を表し、式中、p1は1~12、好ましくは1~6の整数を表し、r1は1~8の整数、好ましくは1、2または3を表し、ただし、これらの基は、O原子が互いに直接連結しないようにして、Pに連結されている。Pが、アクリレート、フルオロアクリレートまたはメタクリレート基を表し、Spが、-CH2p1-、-O-CH2p1-、-CH2p1-O-、-OCO-CH2p1-、-CH2p1-OCO-、-OCOO-CH2p1-または-CH2p1-OCOO-を表し、式中、p1は1~12、好ましくは1~6の整数を表し、r1は1~8の整数、好ましくは1、2または3を表し、ただし、これらの基は、O原子が互いに直接連結しないようにして、Pに連結されている式I、I1~I14およびI1a~I14cの化合物が好ましい。1個以上の基Spが単結合を表し、1個以上の基Spが単結合でないサブ式I1a~I14cの化合物が更に好ましい。1個以上の基Spが単結合を表し、1個以上の基Spが単結合でなく、Pが、アクリレート、フルオロアクリレートまたはメタクリレート基を表すサブ式I1a~I14cの化合物が更に好ましい。本発明は、更に、個々の基が、式Iにおいて示されるか上および下で与えられる通りの意味を有し、ただし、aX1および/またはX2は単結合であり、および/またはbn1およびn2の一方は0と異なり、および/またはcA2およびA4の一方は単結合でない式Iおよびサブ式I1~I14の新規な化合物に関する。n2が0でなく、好ましくは1または2を表す上で定義される通りの式Iおよびサブ式I1~I14の新規な化合物が特に好ましい。上で定義される通りのサブ式I1a~I14cより選択される新規な化合物が更に特に好ましい。本発明は、更に、以下の式より選択される、式Iの化合物を調製するための新規な中間体に関する。式中、G、A1、2、Z1、X1、xおよびn1は、式Iまたは上および下で示される意味を有し、および、基RaおよびRbは、それぞれ互いに独立に、-Sp-O-Sgを表し、ただし、Spは式Iまたは上および下で示される意味を有し、SgはH原子または保護基を表し、ただし、好ましくは、aX1および/またはX2は単結合であり、および/またはbn1およびn2の一方は0と異なり、および/またはcA2およびA4の一方は単結合でない。適切な保護基Sgは、当業者に既知である。好ましい保護基は、アルキル、アシル、および、アルキル-またはアリールシリル基、2-テトラヒドロピラニルまたはメトキシメチルである。特に好ましい中間体は、上で示される通りのサブ式I1~I14ただし、RaおよびRbは式Iで定義される通りである。から選択される。非常に特に好ましい中間体は、以下のサブ式から成る群より選択される。式中、SpおよびSgは上で示される意味を有し、Sp’はSpに与えられる意味の1つを有し、Spと同一か異なっている。Sgは、特に好ましくは、Hを表す。SpおよびSp’の一方が-CH2p1-式中、p1は上で定義される通りである。または単結合を表し、他方は単結合を表す上で示される式の化合物が特に好ましい。式IおよびIおよびそれらのサブ式の化合物および中間体は、当業者に既知で、例えば、Houben-Weyl、MethodenderorganischenChemie[MethodsofOrganicChemistry]、Thieme-Verlag、Stuttgartなどの有機化学の標準的な著作に記載される方法に類似して調製できる。例えば、塩基の存在下において、例えば、メタアクリロイルクロリドまたはメタアクリル酸無水物、または、例えば、DCCジシクロヘキシルカルボジイミドなどの脱水試薬の存在下において、メタアクリル酸などの基Pを含有し対応する酸、酸誘導体またはハロゲン化された化合物を使用し、式Iの中間体をエステル化またはエーテル化することで、式Iの化合物を合成する。式IおよびIの化合物および中間体を調製する特に適切で好ましい方法が以下のスキームにおいて例示的に図示されており、好ましくは、下記の1つ以上の工程を含む。例えば、M=H式1の場合、スキーム1に従い、パーキン反応によりサリチルアルデヒドをフェニル酢酸誘導体と縮合する例えば、M.J.Matosら、Bioorg.Med.Chem.Lett.20巻2010年5157~5160頁およびそこで引用されている文献参照か、サリチルアルデヒドおよびベンゾニトリルからN.P.Buu-Hoi、N.Hoan、M.R.Khenissi、J.Chem.Soc.1951年、2307頁、クマリンを一般的に入手する。H以外の置換基Mについては、アルデヒド基を対応するケトンに置き換えさえすればよい。特に、非芳香族酢酸誘導体の場合の別法は、R.S.Mali、S.G.Tilve、S.N.Yeola、A.R.Manekar、Heterocycles1987年、26巻1号、121~7頁に刊行される通り、ウィッティヒ反応を経るスキーム2。スペーサー基は、例えば、ヒドロキシアルキンの薗頭カップリングおよび引く続く水素化によって、パーキン反応の前または後のいずれかで導入できるスキーム3および4。スティルカップリングおよび引き続くヒドロホウ素化でヒドロキシプロピル基を導入することは、B.S.Moonら、Bioorg.Med.Chem.2009年、17巻9号、3479~3488頁に記載されている。アリルアルコールとのヘック反応については、R.A.Lernerら、J.Am.Chem.Soc.1996年、118巻、11720~11724を参照。他の一般的方法は、例えば、A.R.deLera、Tetrahedron2001年、57巻、3125~3130頁に記載される通り、末端不飽和アルコールをその場でヒドロホウ素化し、鈴木カップリングで与えられる。これらの反応は、ジブロモサリチルアルデヒドから出発して、プロピル同族体を与える反応スキーム5で例示されているが、サリチルアルデヒドの他の異性体または同族体に一般的に適用できる。上のスキームにおいて、サリチルアルデヒド、特にアルデヒド官能基を、例えばアセタールとして保護するのが有利なことがある。アルデヒドおよびヒドロキシル基の両者を保護する方法は、共に、A.Hadfield、Synth.Comm.1994年、24巻7号、1025~1028頁に記載されているスキーム6。イソフラボンは、ジメチルホルムアミド中でメタンスルホニルクロリドの存在下において、ベンジルアリールケトンを三フッ化ホウ素エーテラートで処理することにより、R.J.Bass、Chem.Comm.1976年、78頁の方法で入手できる。ケトン自身は、カルボニル化鈴木反応による簡便な様式により、A.Suzukiら、J.Org.Chem.1998年、63巻、4762頁の方法で、スキーム7に例示的に示される通り調製できる。あるいは、また、イソフラボンは、K.M.Dawood、Tetrahedron2007年、63巻、9642頁の方法により、鈴木反応でクロマノンからブロモイソフラボンを経て、スキーム8に例示的に示す通り入手できる。本発明によるフラボンは、例えば、ベーカーベンカタラマン転位W.Baker、Nature1952年、169巻、706頁で調製するか、E.U.Mughalら、Bioorg.Med.Chem.2006年、14巻、4704頁の方法により、o-アシルフェノールより芳香族アルデヒドとのアルドール縮合および引き続く酸化的環化で、スキーム9に例示的に示す通り本発明によるフラボンを調製できる。PSAディスプレイを製造するために、電圧を印加しながら、LCディスプレイの基板間でLC媒体中において、その場での重合により、重合性化合物を重合または架橋1つの化合物が2個以上の重合性基を含有する場合する。重合は単一の工程で行うことができる。また、最初に、プレチルト角を生成するために第1工程において電圧を印加して重合を行い、続いて、第2重合工程において電圧を印加せずに、第1工程において反応しなかった化合物を重合または架橋する最終硬化ことも可能である。適切で好ましい重合方法は、例えば、熱または光重合で、好ましくは光重合であり、特にはUV光重合である。また、任意成分として、ここに1種類以上の開始剤を加えることもできる。重合に適切な条件および開始剤の適切なタイプおよび量は当業者に既知であり、文献に記載されている。例えば、商業的に入手可能な光重合開始剤Irgacure651登録商標、Irgacure184登録商標、Irgacure907登録商標、Irgacure369登録商標またはDarocure1173登録商標Ciba社がフリーラジカル重合に適する。開始剤を用いる場合、開始剤の割合は、好ましくは、0.001~5重量、特に好ましくは、0.001~1重量である。また、本発明による重合性化合物は開始剤を伴わない重合にも適しており、このことは、例えば、材料費がより低く、特に、開始剤またはその劣化生成物の残存し得る量によるLC媒体の汚染がより少ないなどの特筆すべき利点を伴う。このように、開始剤を加えることなく、重合を行うこともできる。よって、好ましい実施形態において、LC媒体は重合開始剤を含まない。また、例えば、保存または輸送中におけるRMの好ましくない自発的な重合を防止するために、重合性成分AまたはLC媒体は1種類以上の安定剤を含んでもよい。安定剤の適切なタイプおよび量は当業者に既知であり、文献に記載されている。例えば、Irganox登録商標シリーズCiba社からの商業的に入手可能な安定剤、例えば、Irganox登録商標1076などが特に適切である。安定剤を用いる場合、安定剤の割合は、RMまたは重合性成分Aの総量を基礎として、好ましくは、10~500,000ppm、特に好ましくは、50~50,000ppmである。PSAディスプレイにおいて使用するための本発明によるLC媒体は、好ましくは、0重量より多く5重量未満、特に好ましくは、0重量より多く1重量未満、非常に特に好ましくは、0.01重量~0.5重量の重合性化合物、特には、上で示した式の重合性化合物を含む。1種類、2種類または3種類の本発明による重合性化合物を含むLC媒体が特に好ましい。更に、重合性成分成分Aが本発明による重合性化合物を排他的に含むLC媒体が好ましい。更に、成分Bがネマチック液晶相を有するLC化合物またはLC混合物であるLC媒体が好ましい。更に、本発明によるアキラルな重合性化合物と、成分Aおよび/またはBの化合物がアキラルな化合物から成る群より排他的に選択されるLC媒体とが好ましい。更に、重合性成分または成分Aが、1個の重合性基を含有する本発明による1種類以上の重合性化合物一反応性と、2個以上、好ましくは2個の重合性基を含有する本発明による1種類以上の重合性化合物二反応性または多反応性とを含むLC媒体が好ましい。更に、重合性成分または成分Aが、2個の重合性基を含有する本発明による重合性化合物二反応性を排他的に含むPSAディスプレイおよびLC媒体が好ましい。本発明によるLC媒体における重合性成分または成分Aの割合は、好ましくは、0より多く5未満、特に好ましくは、0より多く1未満、非常に特に好ましくは、0.01~0.5である。本発明によるLC媒体における液晶成分または成分Bの割合は、好ましくは、95~100未満、特に好ましくは、99~100未満である。本発明による重合性化合物は個別に重合できるが、また、本発明による2種類以上の重合性化合物を含む混合物、または、本発明による1種類以上の重合性化合物と、好ましくは、メソゲンまたは液晶である1種類以上の更なる重合性化合物コモノマーとを含む混合物を重合することも可能である。そのような混合物を重合する場合、コポリマーが形成される。本発明は、更に、上および下で述べる重合性混合物に関する。重合性化合物およびコモノマーは、メソゲンまたは非メソゲン、好ましくは、メソゲンまたは液晶である。特に、PSAディスプレイにおける使用に適切で好ましいメソゲンコモノマーは、例えば、以下の式より選択される。式中、個々の基は以下の意味を有する:P1およびP2は、それぞれ互いに独立に、重合性基好ましくは、Pに対して、上および下で示される意味の1つを有する。、特に好ましくは、アクリレート、メタクリレート、フルオロアクリレート、オキセタン、ビニル、ビニルオキシまたはエポキシド基を表し、Sp1およびSp2は、それぞれ互いに独立に、単結合またはスペーサー好ましくは、Spに対して、上および下で示される意味の1つを有する。を表し、特に好ましくは、-CH2p1-、-CH2p1-O-、-CH2p1-CO-O-または-CH2p1-O-CO-O-を表し、式中、p1は1~12の整数であり、ただし、最後に述べた基において隣接する環への連結はO原子を介して起こり、ただし加えて、存在する基P1-Sp1-およびP2-Sp2-の少なくとも1つがRaaを表さないことを条件として、1個以上の基P1-Sp1-およびP2-Sp2-はRaaを表してもよく、Raaは、H、F、Cl、CN、または、1~25個のC原子を有する直鎖状または分岐状のアルキルただし加えて、1個以上の隣接していないCH2基は、Oおよび/またはS原子が互いに直接連結しないようにして、それぞれ互いに独立に、CR0=CR00-、-C≡C-、-NR0-、-O-、-S-、-CO-、-CO-O-、-O-CO-、-O-CO-O-で置き換えられていてもよく、ただし加えて、1個以上のH原子は、F、Cl、CNまたはP1-Sp1-で置き換えられていてもよい。、特に好ましくは、直鎖状または分岐状で一フッ素化または多フッ素化されていてもよく1~12個のC原子を有するアルキル、アルコキシ、アルケニル、アルキニル、アルキルカルボニル、アルコキシカルボニル、アルキルカルボニルオキシまたはアルコキシカルボニルオキシただし、アルケニルおよびアルキニル基は少なくとも2個のC原子を有し、分岐状の基は少なくとも3個のC原子を有する。を表し、R0、R00は、それぞれ互いに独立に、それぞれの出現において同一または異なって、Hまたは1~12個のC原子を有するアルキルを表し、RyおよびRzは、それぞれ互いに独立に、H、F、CH3またはCF3を表し、Z1は、-O-、-CO-、-CRyRz-または-CF2CF2-を表し、Z2およびZ3は、それぞれ互いに独立に、-CO-O-、-O-CO-、-CH2O-、-OCH2-、-CF2O-、-OCF2-または-CH2n-を表し、ただし、nは、2、3または4であり、Lは、それぞれの出現において同一または異なって、F、Cl、CN、または、直鎖状または分岐状で一フッ素化または多フッ素化されていてもよく1~12個のC原子を有するアルキル、アルコキシ、アルケニル、アルキニル、アルキルカルボニル、アルコキシカルボニル、アルキルカルボニルオキシまたはアルコキシカルボニルオキシ、好ましくは、Fを表し、L’およびLは、それぞれ互いに独立に、H、FまたはClを表し、rは、0、1、2、3または4を表し、sは、0、1、2または3を表し、tは、0、1または2を表し、xは、0または1を表す。式M1~M29の化合物において、ただし、Lは、それぞれの出現において同一または異なって、上および下で与えられる意味の1つを有し、好ましくは、F、Cl、CN、NO2、CH3、C2H5、CCH33、CHCH32、CH2CHCH3C2H5、OCH3、OC2H5、COCH3、COC2H5、COOCH3、COOC2H5、CF3、OCF3、OCHF2、OC2F5またはP-Sp-、非常に好ましくは、F、Cl、CN、CH3、C2H5、OCH3、COCH3、OCF3またはP-Sp-、より好ましくは、F、Cl、CH3、OCH3、COCH3またはOCF3、特に、FまたはCH3である。上記の重合性化合物に加え、本発明によるLCディスプレイにおいて使用するためのLC媒体は、1種類以上、好ましくは2種類以上の低分子量即ち、モノマーまたは未重合の化合物を含むLC混合物ホスト混合物を含む。低分子量化合物は、重合性化合物の重合のために使用される条件下において重合反応に対して安定または非反応性である。原理的には、従来のVAおよびOCBディスプレイにおける使用に適する任意のLC混合物がホスト混合物として適する。適切なLC混合物は当業者に既知で文献に記載されており、例えば、欧州特許出願公開第1378557号公報におけるVAディスプレイ中の混合物、および、欧州特許出願公開第1306418号公報およびドイツ国特許出願公開第10224046号公報におけるOCBディスプレイ中の混合物である。式Iの重合性化合物は、末端アルケニル基を有する1種類以上の化合物を含むLCホスト混合物における使用に特に適しており、先行技術より既知の反応性メソゲンと比較して、式Iの重合性化合物は、溶解性、反応性またはチルト角を生成する能力などの改良された特性を示す。第1の好ましい実施形態において、LC媒体は、負の誘電異方性を有する化合物を基礎とするLCホスト混合物を含有する。その様なLC媒体は、特に、PSA-VAディスプレイにおける使用に適する。そのようなLC媒体の特に好ましい実施形態は、下の項目a~xのものである。a式CYおよび/またはPYの1種類以上の化合物を含むLC媒体。式中、aは、1または2を表し、bは、0または1を表し、R1およびR2は、それぞれ互いに独立に、1~12個のC原子を有するアルキルただし加えて、1個または2個の隣接していないCH2基は、O原子が互いに直接連結しないようにして、-O-、-CH=CH-、-CO-、-OCO-または-COO-で置き換えられていてもよい。、好ましくは、1~6個のC原子を有するアルキルまたはアルコキシを表し、ZxおよびZyは、それぞれ互いに独立に、-CH2CH2-、-CH=CH-、-CF2O-、-OCF2-、-CH2O-、-OCH2-、-CO-O-、-O-CO-、-C2F4-、-CF=CF-、-CH=CH-CH2O-または単結合、好ましくは、単結合を表し、L1~4は、それぞれ互いに独立に、F、Cl、OCF3、CF3、CH3、CH2F、CHF2を表す。好ましくは、L1およびL2の両方がFを表すか、または、L1およびL2の一方がFを表し、他方がClを表すか、または、L3およびL4の両方がFを表すか、または、L3およびL4の一方がFを表し、他方がClを表す。式CYの化合物は、好ましくは、以下のサブ式から成る群より選択される。式中、aは1または2を表し、alkylおよびalkylは、それぞれ互いに独立に、1~6個のC原子を有する直鎖状のアルキル基を表し、alkenylは2~6個のC原子を有する直鎖状のアルケニル基を表し、Oは酸素原子または単結合を表す。alkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。式PYの化合物は、好ましくは、以下のサブ式から成る群より選択される。式中、alkylおよびalkylは、それぞれ互いに独立に、1~6個のC原子を有する直鎖状のアルキル基を表し、alkenylは2~6個のC原子を有する直鎖状のアルケニル基を表し、Oは酸素原子または単結合を表す。alkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。b以下の式の1種類以上の化合物を追加的に含むLC媒体。式中、個々の基は、以下の意味を有する:R3およびR4は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-O-CO-または-CO-O-で置き換えられていてもよく、Zyは、-CH2CH2-、-CH=CH-、-CF2O-、-OCF2-、-CH2O-、-OCH2-、-CO-O-、-O-CO-、-C2F4-、-CF=CF-、-CH=CHCH2O-または単結合、好ましくは、単結合を表す。式ZKの化合物は、好ましくは、以下のサブ式から成る群より選択される。式中、alkylおよびalkylは、それぞれ互いに独立に、1~6個のC原子を有する直鎖状のアルキル基を表し、alkenylは、2~6個のC原子を有する直鎖状のアルケニル基を表す。alkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。c以下の式の1種類以上の化合物を追加的に含むLC媒体。式中、個々の基は、それぞれの出現において同一または異なって、以下の意味を有する:R5およびR6は、それぞれ互いに独立に、上でR1に示される意味の1つを有し、および、eは、1または2を表す。式DKの化合物は、好ましくは、以下のサブ式から成る群より選択される。式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。d以下の式の1種類以上の化合物を追加的に含むLC媒体。式中、個々の基は以下の意味を有する:fは、0または1を表し、R1およびR2は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-OCO-または-COO-で置き換えられていてもよく、ZxおよびZyは、それぞれ互いに独立に、-CH2CH2-、-CH=CH-、-CF2O-、-OCF2-、-CH2O-、-OCH2-、-CO-O-、-O-CO-、-C2F4-、-CF=CF-、-CH=CHCH2O-または単結合、好ましくは、単結合を表し、L1およびL2は、それぞれ互いに独立に、F、Cl、OCF3、CF3、CH3、CH2F、CHF2を表す。好ましくは、基L1およびL2の両方がFを表すか、または、基L1およびL2の一方がFを表し、他方がClを表す。式LYの化合物は、好ましくは、以下のサブ式から成る群より選択される。式中、R1は上で示される意味を有し、alkylは1~6個のC原子を有する直鎖状のアルキル基を表し、Oは酸素原子または単結合を表し、vは1~6の整数を表す。R1は、好ましくは、1~6個のC原子を有する直鎖状のアルキル、または、2~6個のC原子を有する直鎖状のアルケニル、特に、CH3、C2H5、n-C3H7、n-C4H9、n-C5H11、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。e以下の式から成る群より選択される1種類以上の化合物を追加的に含むLC媒体。式中、alkylはC1~6-アルキルを表し、LxはHまたはFを表し、Xは、F、Cl、OCF3、OCHF2またはOCH=CF2を表す。XがFを表す式G1の化合物が特に好ましい。f以下の式から成る群より選択される1種類以上の化合物を追加的に含むLC媒体。式中、R5はR1に上で示される意味の1つを有し、alkylはC1~6-アルキルを表し、dは0または1を表し、zおよびmは、それぞれ互いに独立に、1~6の整数を表す。これらの化合物におけるR5は、特に好ましくは、C1~6-アルキルまたは-アルコキシまたはC2~6-アルケニルであり、dは、好ましくは、1である。本発明によるLC媒体は、好ましくは、上述の式の1種類以上の化合物を、5重量以上の量で含む。g以下の式から成る群より選択される1種類以上のビフェニル化合物を追加的に含むLC媒体。式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。LC混合物における式B1~B3のビフェニルの割合は、好ましくは、少なくとも3重量、特に5重量以上である。式B2の化合物が特に好ましい。式B1~B3の化合物は、好ましくは、以下のサブ式から成る群より選択される。式中、alkylは、1~6個のC原子を有するアルキル基を表す。本発明による媒体は、特に好ましくは、式B1aおよび/またはB2cの1種類以上の化合物を含む。h以下の式の1種類以上のターフェニル化合物を追加的に含むLC媒体。式中、R5およびR6は、それぞれ互いに独立に、上でR1に示される意味の1つを有し、および式中、L5は、FまたはCl、好ましくは、Fを表し、L6は、F、Cl、OCF3、CF3、CH3、CH2FまたはCHF2、好ましくは、Fを表す。式Tの化合物は、好ましくは、以下のサブ式から成る群より選択される。式中、Rは1~7個のC原子を有する直鎖状のアルキルまたはアルコキシ基を表し、Rは2~7個のC原子を有する直鎖状のアルケニル基を表し、Oは酸素原子または単結合を表し、mは1~6の整数を表す。Rは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。Rは、好ましくは、メチル、エチル、プロピル、ブチル、ペンチル、ヘキシル、メトキシ、エトキシ、プロポキシ、ブトキシまたはペントキシを表す。本発明によるLC媒体は、好ましくは、式Tおよびその好ましいサブ式のターフェニルを、0.5~30重量、特に、1~20重量の量で含む。式T1、T2、T3およびT21の化合物が特に好ましい。これらの化合物において、Rは、好ましくは、それぞれ1~5個のC原子を有するアルキル、更に、アルコキシを表す。混合物のΔnの値が0.1以上となる場合、好ましくは、本発明による混合物中においてターフェニルを用いる。好ましい混合物は、好ましくは、化合物T1~T22の群より選択され、2~20重量の1種類以上の式Tのターフェニル化合物を含む。i以下の式から成る群より選択される1種類以上の化合物を追加的に含むLC媒体。式中、R1およびR2は上で示される意味を有し、好ましくは、それぞれ互いに独立に、1~6個のC原子を有する直鎖状のアルキルまたは2~6個のC原子を有する直鎖状のアルケニルを表す。好ましい媒体は、式O1、O3およびO4より選択される1種類以上の化合物を含む。k以下の式の1種類以上の化合物を追加的に、好ましくは3重量より多く、特には5重量以上、非常に特に好ましくは5~30重量の量で含むLC媒体。式中、R9は、H、CH3、C2H5またはn-C3H7を表し、Fは任意のフッ素置換基を表し、qは、1、2または3を表し、R7はR1に示される意味の1つを有する。式FIの特に好ましい化合物は、以下のサブ式から成る群より選択される。式中、R7は、好ましくは、直鎖状のアルキルを表し、R9は、CH3、C2H5またはn-C3H7を表す。式FI1、FI2およびFI3の化合物が特に好ましい。m以下の式から成る群より選択される1種類以上の化合物を追加的に含むLC媒体。式中、R8はR1に示される意味を有し、alkylは1~6個のC原子を有する直鎖状のアルキル基を表す。n例えば、以下の式から成る群より選択される化合物などのテトラヒドロナフチルまたはナフチル単位を含有する1種類以上化合物を追加的に含むLC媒体。式中、R10およびR11は、それぞれ互いに独立に、R1に示される意味の1つを有し、好ましくは、1~6個のC原子を有する直鎖状のアルキルまたはアルコキシまたは2~6個のC原子を有する直鎖状のアルケニルを表し、Z1およびZ2は、それぞれ互いに独立に、-C2H4-、-CH=CH-、-CH24-、-CH23O-、-OCH23-、-CH=CH-CH2CH2-、-CH2CH2CH=CH-、-CH2O-、-OCH2-、-CO-O-、-O-CO-、-C2F4-、-CF=CF-、-CF=CH-、-CH=CF-、-CH2-または単結合を表す。o以下の式の1種類以上のジフルオロジベンゾクロマンおよび/またはクロマンを追加的に、好ましくは3~20重量の量、特に3~15重量の量で含むLC媒体。式中、R11およびR12は、それぞれ互いに独立に、上で示される意味を有し、環Mは、トランス-1,4-シクロヘキシレンまたは1,4-フェニレンであり、Zmは、-C2H4-、-CH2O-、-OCH2-、-CO-O-または-O-CO-であり、cは、0または1である。式BC、CRおよびRCの特に好ましい化合物は、以下のサブ式から成る群より選択される。式中、alkylおよびalkylは、それぞれ互いに独立に、1~6個のC原子を有する直鎖状のアルキル基を表し、Oは酸素原子または単結合を表し、cは1または2であり、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。1種類、2種類または3種類の式BC-2の化合物を含む混合物が、非常に特に好ましい。p以下の式の1種類以上のフッ素化されたフェナントレンおよび/またはジベンゾフランを追加的に含むLC媒体。式中、R11およびR12は、それぞれ互いに独立に、上で示される意味を有し、bは0または1を表し、LはFを表し、rは1、2または3を表す。式PHおよびBFの特に好ましい化合物は、以下のサブ式から成る群より選択される。式中、RおよびR’は、それぞれ互いに独立に、1~7個のC原子を有する直鎖状のアルキルまたはアルコキシ基を表す。q特に、式Iまたはそのサブ式の本発明による重合性化合物およびコモノマーは別として、末端ビニルオキシ基-O-CH=CH2を含有する化合物を含まないLC媒体。r好ましくは、特に、式Iまたはそのサブ式の本発明による重合性化合物より選択され、1~5種類、好ましくは、1、2または3種類の重合性化合物を含むLC媒体。s特に、式Iまたはそのサブ式の重合性化合物の割合は、混合物全体において、0.05~5、好ましくは、0.1~1であるLC媒体。t1~8種類、好ましくは1~5種類の式CY1、CY2、PY1および/またはPY2の化合物を含むLC媒体。これらの化合物の混合物全体における割合は、好ましくは5~60、特に好ましくは10~35である。これらの個々の化合物の含有量は、好ましくは、それぞれの場合で2~20である。u1~8種類、好ましくは1~5種類の式CY9、CY10、PY9および/またはPY10の化合物を含むLC媒体。これらの化合物の混合物全体における割合は、好ましくは5~60、特に好ましくは10~35である。これらの個々の化合物の含有量は、好ましくは、それぞれの場合で2~20である。v1~10種類、好ましくは1~8種類の式ZKの化合物、特に、式ZK1、ZK2および/またはZK6の化合物を含むLC媒体。これらの化合物の混合物全体における割合は、好ましくは3~25、特に好ましくは5~45である。これらの個々の化合物の含有量は、好ましくは、それぞれの場合で2~20である。w混合物全体における式CY、PYおよびZKの化合物の割合は70を超え、好ましくは、80を超えるLC媒体。xLCホスト混合物が、アルケニル基を含有する1種類以上の化合物、好ましくは、R1およびR2の一方または両方が2~6個のC原子を有する直鎖状のアルケニルを表す式CY、PYおよびLY;R3およびR4の一方または両方が2~6個のC原子を有する直鎖状のアルケニルを表す式ZKおよびDK;および式B2およびB3から成る群より選択される化合物、非常に好ましくは、式CY15、CY16、CY34、CY32、PY15、PY16、ZK3、ZK4、DK3、DK6、B2およびB3より選択される化合物、最も好ましくは、式ZK3、ZK4、B2およびB3より選択される化合物を含有するLC媒体。これらの化合物のLCホスト混合物中における濃度は、好ましくは、2~70、非常に好ましくは、3~55である。yプレチルト角が、好ましくは、85°以下、特に好ましくは、80°以下であるPSA-VAディスプレイ。第2の好ましい実施形態において、LC媒体は、正の誘電異方性を有する化合物を基礎とするLCホスト混合物を含有する。そのようなLC媒体は、特に、PSA-OCB、PSA-TN、PSA-正-VA、PSA-IPSまたはPSA-FFSディスプレイにおける使用に適している。式AAおよびBBの化合物から成る群より選択される1種類以上の化合物を含有し、任意成分として、式AAおよび/またはBBの化合物に加え、式CCの1種類以上の化合物を含有する、この第2の好ましい実施形態のLC媒体が特に好ましい。式中、個々の基は以下の意味を有する:R21、R31、R41、R42は、それぞれ互いに独立に、1~9個のC原子を有するアルキル、アルコキシ、オキサアルキルまたはフルオロアルキル、または、2~9個のC原子を有するアルケニルを表し、X0は、F、Cl、1~6個のC原子を有するハロゲン化アルキルまたはアルコキシ、または、2~6個のC原子を有するハロゲン化アルケニルまたはアルケニルオキシを表し、Z31は、-CH2CH2-、-CF2CF2-、-COO-、トランス-CH=CH-、トランス-CF=CF-、-CH2O-または単結合、好ましくは、-CH2CH2-、-COO-、トランス-CH=CH-または単結合、特に好ましくは、-COO-、トランス-CH=CH-または単結合を表し、Z41、Z42は、-CH2CH2-、-COO-、トランス-CH=CH-、トランス-CF=CF-、-CH2O-、-CF2O-、-C≡C-または単結合、好ましくは、単結合を表し、L21、L22、L31、L32は、HまたはFを表し、gは、1、2または3を表し、hは、0、1、2または3を表し、X0は、好ましくは、F、Cl、CF3、CHF2、OCF3、OCHF2、OCFHCF3、OCFHCHF2、OCFHCHF2、OCF2CH3、OCF2CHF2、OCF2CHF2、OCF2CF2CHF2、OCF2CF2CHF2、OCFHCF2CF3、OCFHCF2CHF2、OCF2CF2CF3、OCF2CF2CClF2、OCClFCF2CF3またはCH=CF2、非常に好ましくは、FまたはOCF3である。式AAの化合物は、好ましくは、以下の式から成る群より選択される。式中、A21、R21、X0、L21およびL22は、式AAにおいて与えられる意味を有し、L23およびL24は、それぞれ互いに独立に、HまたはFであり、X0は、好ましくは、Fである。式AA1およびAA2の化合物が特に好ましい。式AA1の特に好ましい化合物は、以下のサブ式から成る群より選択される。式中、R0は式AA1においてR21に与えられる意味を有し、X0、L21およびL22は、式AA1において与えられる意味を有し、L23、L24、L25およびL26は、それぞれ互いに独立に、HまたはFであり、X0は、好ましくは、Fである。式AA1の非常に特に好ましい化合物は、以下のサブ式から成る群より選択される。式中、R0は式AA1においてR21に与えられる意味を有する。式AA2の非常に好ましい化合物は、以下のサブ式から成る群より選択される。式中、R0は式AA1においてR21に与えられる意味を有し、X0、L21およびL22は、式AAにおいて与えられる意味を有し、L23、L24、L25およびL26は、それぞれ互いに独立に、HまたはFであり、X0は、好ましくは、Fである。式AA2の非常に特に好ましい化合物は、以下のサブ式から成る群より選択される。式中、R0は式AA1においてR21に与えられる意味を有する。式AA3の特に好ましい化合物は、以下のサブ式から成る群より選択される。式中、R0は式AA1においてR21に与えられる意味を有し、X0、L21およびL22は、式AA3において与えられる意味を有し、X0は、好ましくは、Fである。式AA4の特に好ましい化合物は、以下のサブ式から成る群より選択される。式中、R0は式AA1においてR21に与えられる意味を有する。式BBの化合物は、好ましくは、以下のサブ式から成る群より選択される。式中、A31、A32、R31、X0、L31およびL32は、式BBにおいて与えられる意味を有し、X0は、好ましくは、Fである。式BB1およびBB2の化合物が特に好ましい。式BB1の特に好ましい化合物は、以下のサブ式から成る群より選択される。式中、R3は式BB1においてR31に与えられる意味を有し、X0、L31およびL32は、式BB1において与えられる意味を有し、X0は、好ましくは、Fをである。式BB1aの非常に特に好ましい化合物は、以下のサブ式から成る群より選択される。式中、R3は式BB1においてR31に与えられる意味を有する。式BB1bの非常に特に好ましい化合物は、以下のサブ式から成る群より選択される。式中、R3は式BB1においてR31に与えられる意味を有する。式BB2の特に好ましい化合物は、以下のサブ式から成る群より選択される。式中、R0は式BB2においてR21に与えられる意味を有し、X0、L31およびL32は、式BB2において与えられる意味を有し、L33、L34、L35およびL36は、それぞれ互いに独立に、HまたはFであり、X0は、好ましくは、Fである。式BB2の非常に特に好ましい化合物は、以下のサブ式から成る群より選択される。式中、R3は式BB2においてR31に与えられる意味を有する。式BB2bの非常に特に好ましい化合物は、以下のサブ式から成る群より選択される。式中、R3は式BB2においてR31に与えられる意味を有する。式BB2cの非常に特に好ましい化合物は、以下のサブ式から成る群より選択される。式中、R3は式BB2においてR31に与えられる意味を有する。式BB2dおよびBB2eの非常に特に好ましい化合物は、以下のサブ式から成る群より選択される。式中、R3は式BB2においてR31に与えられる意味を有する。式BB2fの非常に特に好ましい化合物は、以下のサブ式から成る群より選択される。式中、R3は式BB2においてR31に与えられる意味を有する。式BB2gの非常に特に好ましい化合物は、以下のサブ式から成る群より選択される。式中、R3は式BB2においてR31に与えられる意味を有する。式BB2hの非常に特に好ましい化合物は、以下のサブ式から成る群より選択される。式中、R3は式BB2においてR31に与えられる意味を有する。式BB2iの非常に特に好ましい化合物は、以下のサブ式から成る群より選択される。式中、R3は式BB2においてR31に与えられる意味を有する。式BB2kの非常に特に好ましい化合物は、以下のサブ式から成る群より選択される。式中、R3は式BB2においてR31に与えられる意味を有する。式BB1および/またはBB2の化合物に代えるか加えて、LC媒体は、また、上で定義される通りの式BB3の1種類以上の化合物を含んでもよい。式BB3の特に好ましい化合物は、以下のサブ式から成る群より選択される。式中、R3は式BB3においてR31に与えられる意味を有する。好ましくは、この第2の好ましい実施形態によるLC媒体は、式AAおよび/またはBBの化合物に加えて、-1.5~3の範囲内の誘電異方性を有し、好ましくは、上で定義される通りの式CCの化合物群より選択される1種類以上の誘電的に中性の化合物を含む。式CCの特に好ましい化合物は、以下のサブ式から成る群より選択される。式中、R41およびR42は式CCにおいて与えられる意味を有し、好ましくは、それぞれ互いに独立に、1~7個のC原子を有するアルキル、アルコキシ、フッ素化アルキルまたはフッ素化アルコキシ、または、2~7個のC原子を有するアルケニル、アルケニルオキシ、アルコキシアルキルまたはフッ素化アルケニルを表し、L4はHまたはFである。好ましくは、この第2の好ましい実施形態によるLC媒体は、式CCの誘電的に中性の化合物に加えるか代えて、-1.5~3の範囲内の誘電異方性を有し、式DDの化合物群より選択される1種類以上の誘電的に中性の化合物を含む。式中、A41、A42、Z41、Z42、R41、R42およびhは、式CCにおいて与えられる意味を有する。式DDの特に好ましい化合物は、以下のサブ式から成る群より選択される。式中、R41およびR42は式DDにおいて与えられる意味を有し、R41は、好ましくは、アルキルを表し、式DD1において、R42は、好ましくは、アルケニル、特に好ましくは、-CH22-CH=CH-CH3を表し、式DD2において、R42は、好ましくは、アルキル、-CH22-CH=CH2または-CH22-CH=CH-CH3を表す。本発明によるLC媒体において、式AAおよびBBの化合物は、好ましくは、混合物全体中の2~60、より好ましくは、3~35、非常に特に好ましくは、4~30の濃度において使用する。本発明によるLC媒体において、式CCおよびDDの化合物は、好ましくは、混合物全体中の2~70、より好ましくは、5~65、更により好ましくは、10~60、非常に特に好ましくは、10~、好ましくは、15~55の濃度において使用する。上述の好ましい実施形態a~yの化合物を、上記の重合された化合物と組み合わせることにより、本発明によるLC媒体において、低い閾電圧、低い回転粘度および非常に良好な低温安定性と、同時に、常に高い透明点および高いHR値とが生じ、PSAディスプレイにおいて特に低いプレチルト角を迅速に確立できる。特に、先行技術からの媒体と比較し、PSAディスプレイにおいて、LC媒体は、著しく短縮された応答時間、また、特に、短縮された中間調灰色遮光応答時間を示す。液晶混合物は、好ましくは、少なくとも80K、特に好ましくは、少なくとも100Kのネマチック相範囲、および、20°Cにおいて、250mPas以下、好ましくは、200mPas以下の回転粘度を有する。本発明によるVAタイプのディスプレイにおいては、スイッチオフ状態で、LC媒体層における分子は電極表面に垂直に配向しているかホメオトロピック的、または、チルトホメオトロピック配向を有している。電極に電圧を印加すると、分子長軸が電極表面に平行なLC分子の再配向が起きる。特に、PSA-VAタイプのディスプレイにおいて使用するためで、第1の好ましい実施形態による負の誘電異方性を有する化合物を基礎とする本発明によるLC媒体は、20°Cおよび1kHzにおいて、好ましくは、-0.5~-10、特に、-2.5~-7.5の負の誘電異方性Δεを有する。PSA-VAタイプのディスプレイにおいて使用するためで、本発明によるLC媒体における複屈折率Δnは、好ましくは、0.16未満、特に好ましくは、0.06~0.14、非常に特に好ましくは、0.07~0.12である。本発明によるOCBタイプのディスプレイにおいては、LC媒体層における分子はベンドbend配向を有している。電圧を印加すると、分子長軸が電極表面に垂直なLC分子の再配向が起きる。PSA-OCBタイプのディスプレイにおいて使用するための本発明によるLC媒体は、好ましくは、第2の好ましい実施形態による正の誘電異方性を有する化合物を基礎とするものであり、20°Cおよび1kHzにおいて、好ましくは、4~17の正の誘電異方性Δεを有するのものである。PSA-OCBタイプのディスプレイにおいて使用するための本発明によるLC媒体における複屈折率Δnは、好ましくは、0.14~0.22、特に好ましくは、0.16~0.22である。PSA-TN、PSA-正-VA、PSA-IPSまたはPSA-FFSタイプのディスプレイにおいて使用するためで、第2の好ましい実施形態による正の誘電異方性を有する化合物を基礎とする本発明によるLC媒体は、20°Cおよび1kHzにおいて、好ましくは、2~30、特に好ましくは、3~20の正の誘電異方性を有する。PSA-TN、PSA-正-VA、PSA-IPSまたはPSA-FFSタイプのディスプレイにおいて使用するための本発明によるLC媒体における複屈折率Δnは、好ましくは、0.07~0.15、特に好ましくは、0.08~0.13である。また、本発明によるLC媒体は、当業者に既知で文献に記載されている、例えば、重合開始剤、禁止剤、安定剤、表面活性化物質またはキラルドーパントなどの更なる添加剤を含んでもよい。これらは重合性でも非重合性でもよい。従って、重合性の添加剤は重合性成分または成分Aに属すると見なす。従って、非重合性の添加剤は非重合性成分または成分Bに属すると見なす。好ましい実施形態において、LC媒体は、例えば、1種類以上のキラルドーパントを、好ましくは、0.01~1、非常に好ましくは、0.05~0.5の濃度において含有する。キラルドーパントは、好ましくは、下の表Bからの化合物から成る群より選択され、非常に好ましくは、R-またはS-1011、R-またはS-2011、R-またはS-3011、R-またはS-4011およびR-またはS-5011から成る群より選択される。もう一つの好ましい実施形態において、LC媒体は、1種類以上のキラルドーパントのラセミ体を含有し、キラルドーパントは、好ましくは、先の段落で述べたキラルドーパントより選択される。更に、例えば、0~15重量の多色性色素、更に、導電性を向上するために、ナノ粒子、導電性塩、好ましくは、エチルジメチルドデシルアンモニウム4-ヘキソキシベンゾエート、テトラブチルアンモニウムテトラフェニルボレートまたはクラウンエーテルの錯塩例えば、Hallerら、Mol.Cryst.Liq.Cryst.24巻、249~258頁1973年参照、または、ネマチック相の誘電異方性、粘度および/または配向を改変するための物質をLC媒体に加えることも可能である。このタイプの物質は、例えば、独国特許出願公開第2209127号公報、独国特許出願公開第2240864号公報、独国特許出願公開第2321632号公報、独国特許出願公開第2338281号公報、独国特許出願公開第2450088号公報、独国特許出願公開第2637430号公報および独国特許出願公開第2853728号公報に記載されている。本発明によるLC媒体の好ましい実施形態a~zの個々の成分は既知であるか、それらを調製する方法は文献に記載されている標準的な方法に基づいているため、それらを調製する方法は当業者によって先行技術より容易に導くことができるかの何れかである。式CYの対応する化合物は、例えば、欧州特許出願公開第0364538号公報に記載されている。式ZKの対応する化合物は、例えば、独国特許出願公開第2636684号公報および独国特許出願公開第3321373号公報に記載されている。本発明に従って使用できるLC媒体は、例えば、1種類以上の上述の化合物を、上で定義される通りの1種類以上の重合性化合物と、および、任意成分として、更なる液晶化合物および/または添加剤と混合することで、それ自身は従来の様式によって調製される。一般に、より少量で使用される成分の所望量を、主要な構成成分を構成する成分に、有利には昇温して、溶解する。また、有機溶媒中、例えば、アセトン、クロロホルムまたはメタノール中における成分の溶液を混合し、完全に混合後、例えば蒸留により、溶媒を再び除去することも可能である。本発明は、更に、本発明によるLC媒体を調製する方法に関する。また、本発明によるLC媒体が、例えば、H、N、O、Cl、Fが対応する同位体に置き換えられた化合物も含んでもよいことは、当業者に言うまでもない。本発明によるLCディスプレイの構造は、冒頭で引用した先行技術に記載される通りのPSAディスプレイにおける通常の構成に対応している。突起のない構成が好ましく、特に加えて、カラーフィルター側の電極が構造化されておらず、TFT側の電極のみがスロットを有するものが好ましい。PSA-VAディスプレイ用に特に適切で好ましい電極構造は、例えば、米国特許出願公開第2006/0066793号公報に記載されている。以下の例は、本発明を限定することなく本発明を説明する。しかしながら、それらは、当業者に対して、好ましく用いられる化合物、それらのそれぞれの濃度およびそれらの互いの組み合わせと共に、好ましい混合の考え方を示す。加えて、例は、どのような特性および特性の組み合わせが入手可能であるかを例示する。以下の略称を使用する:n、m、z:それぞれの場合において互いに独立に、1、2、3、4、5または6。本発明の好ましい実施形態において、本発明によるLC媒体は、表Aからの化合物から成る群より選択される1種類以上の化合物を含む。表Bに、本発明によるLC媒体に添加できる可能なキラルドーパントを示す。LC媒体は、好ましくは0~10重量、特には0.01~5重量、特に好ましくは0.1~3重量のドーパントを含む。LC媒体は、好ましくは、表Bからの化合物から成る群より選択される1種類以上のドーパントを含む。表Cに、本発明によるLC媒体に添加できる可能な安定剤を示すnは、ここで、1~12の整数、好ましくは、1、2、3、4、5、6、7または8を表し、末端のメチル基は示していない。LC媒体は、好ましくは0~10重量、特には1ppm~5重量、特に好ましくは1ppm~1重量の安定剤を含む。LC媒体は、好ましくは、表Cからの化合物から成る群より選択される1種類以上の安定剤を含む。表Dに、本発明によるLC媒体において、好ましくは、反応性メソゲン化合物として使用できる例示的な化合物を示す。本発明の好ましい実施形態において、メソゲン媒体は、表Dからの化合物群より選択される1種類以上の化合物を含む。加えて、以下の略称および記号を使用する:V0は20°Cにおける容量閾電圧[V]であり、neは20°Cおよび589nmにおける異常屈折率であり、n0は20°Cおよび589nmにおける通常屈折率であり、Δnは20°Cおよび589nmにおける光学的異方性であり、ε⊥は20°Cおよび1kHzにおけるダイレクターに垂直な誘電率であり、ε∥は20°Cおよび1kHzにおけるダイレクターに平行な誘電率であり、Δεは20°Cおよび1kHzにおける誘電異方性であり、cl.p.、TN,Iは透明点[°C]であり、γ1は20°Cにおける回転粘度[mPas]であり、K1は20°Cにおけるスプレイsplay変形に対する弾性定数[pN]であり、K2は20°Cにおけるツイストtwist変形に対する弾性定数[pN]であり、K3は20°Cにおけるベンドbend変形に対する弾性定数[pN]である。他に明記しない限り、本出願において全ての濃度は重量パーセントで示され、対応する混合物全体に関し、全ての固体または液晶成分を含み、溶媒を含まない。他に明記しない限り、例えば、融点TC,N、スメクチックSからネマチックN相への転移TS,Nおよび透明点TN,Iなどの本出願において示される全ての温度の値は摂氏度°Cで示される。m.p.は融点を表し、cl.p.は透明点である。更に、Cは結晶状態であり、Nはネマチック相であり、Sはスメクチック相であり、Iは等方相である。これらの記号の間のデータは、転移温度を表す。全ての物理的特性はメルク液晶、液晶の物理的特性1997年11月、ドイツ国メルク社に従って決定されるか決定されたものであり、それぞれの場合で他に明示しない限り、20°Cの温度が適用され、Δnは589nmで決定され、Δεは1kHzで決定される。本発明については、用語閾電圧は、他に明示しない限り、フレデリックス閾値としても既知の容量閾値V0に関する。また、例において、一般的に通常であるが、10相対コントラストV10に対する光学的閾値も示す場合がある。他に明記しない限り、上および下に記載される通り、PSAディスプレイ内で重合性化合物を重合するプロセスは、LC媒体が液晶相、好ましくは、ネマチック相を示す温度において行われ、最も好ましくは、室温において行われる。容量閾電圧の測定用に使用されるディスプレイは20μmの間隔で離れている2枚の平坦で平行なガラス製外板から成り、それぞれの外板は内側に電極層および最上部にラビングされていないポリイミド配向層を有しており、液晶分子のホメオトロピックエッジ配向を生じる。チルト角の測定用に使用されるディスプレイまたは試験用セルは4μmの間隔で離れている2枚の平坦で平行なガラス製外板から成り、それぞれの外板は内側に電極層および最上部にポリイミド配向層を有しており、ただし、2つのポリイミド層は互いに逆平行にラビングされており、液晶分子のホメオトロピックエッジ配向を生じる。重合性化合物は、同時に電圧をディスプレイに印加通常、10V~30Vの交流、1kHzしながら、所定の時間で規定の強度のUVA光での照射によって、ディスプレイまたは試験用セル内で重合する。例においては、他に示さない限り、重合のために、強度100mW/cm2のメタルハライドランプを使用する。強度は、標準的なUVAメーターUVAセンサーを備える高域HoenleUVメーターを使用して強度を測定する。チルト角は、結晶回転実験Autronic-MelchersTBA-105によって決定される。ここで、低い値即ち、角度90°からの大きな外れが大きなチルトに対応する。VHR値を以下の通り測定する:0.3の重合性モノマー化合物をLCホスト混合物に加え、得られた混合物をVA-VHR試験用セルラビングせず、VA-ポリイミド配向層、LC層厚dは、およそ6μm中に導入する。1V、60Hz、64μ秒パルスにおいてUV曝露の前後における、100°Cでの5分後のHR値を決定する測定装置:Autronic-MelchersVHRM-105。<例1><2-メチルアクリル酸-4-{8-[4-2-メチル-アクリロイルオキシ-ブチル]-3-[4-2-メチル-アクリロイルオキシ-フェニル]-2-オキソ-2H-クロメン-6-イル}-ブチルエステル1><1.16,8-ジブロモ-3-4-メトキシ-フェニル-クロメン-2-オン>3,5-ジブロモ-2-ヒドロキシベンズアルデヒド30.0g、107mmol[CAS番号90-59-5]および4-メトキシフェニル酢酸35.7g、166mmolを、51mlの無水酢酸および60mlのトリエチルアミン中において、一晩、還流で加熱する。反応混合物を80°Cまで冷却し、1000mlの2M水酸化ナトリウム中に攪拌下で注ぐ。5分後、沈殿した生成物を真空濾過し、水洗し、100mlのエタノールで2回温浸する。6,8-ジブロモ-3-4-メトキシ-フェニル-クロメン-2-オンを黄色の固体として得る。<1.26,8-ビス-4-ヒドロキシ-ブタ-1-イニル-3-4-メトキシ-フェニル-クロメン-2-オン>6,8-ジブロモ-3-4-メトキシ-フェニル-クロメン-2-オン30.8g、75.1mmol、ヨウ化銅I1.50g、7.88mmolおよびビスアセトニトリルパラジウムIIクロリド5.00g、7.12mmolを、300mlのDMFおよび50mlのジイソプロピルアミン中に70°Cで溶解し、50mlのDMF中のブチン-1-オン20.0g、285mmolの溶液を滴下で30分にわたり添加する。反応混合物を一晩80°Cで攪拌し、次いで300mlの水中の注ぎ、2N塩酸で酸性とする。沈殿した生成物を真空濾過し、次いでシリカゲルに通してTHF/トルエン4:1で濾過し、少量のエタノールを添加し、粗生成物をトルエンより再結晶する。6,8-ビス-4-ヒドロキシ-ブタ-1-イニル-3-4-メトキシ-フェニル-クロメン-2-オンを薄褐色の固体として得るが、これは、次の工程のための出発材料として使用するのに十分純粋である。<1.36,8-ビス-4-ヒドロキシ-ブチル-3-4-メトキシ-フェニル-クロメン-2-オン>6,8-ビス-4-ヒドロキシ-ブタ-1-イニル-3-4-メトキシ-フェニル-クロメン-2-オンを、THF中、Pd/活性炭上において、反応が完結するまで水素化する。触媒を濾別し、溶媒を真空中で除去し、粗生成物をシリカゲルに通してTHF/トルエン3:2で濾過し、トルエンより再結晶する。6,8-ビス-4-ヒドロキシ-ブチル-3-4-メトキシ-フェニル-クロメン-2-オンを、無色の固体として得る。<1.46,8-ビス-4-ヒドロキシ-ブチル-3-4-ヒドロキシ-フェニル-クロメン-2-オン>6,8-ビス-4-ヒドロキシ-ブチル-3-4-メトキシ-フェニル-クロメン-2-オン14.3g、36.0mmolを270mlのジクロロメタン中に溶解し、30mlのジクロロメタン中の三臭化ホウ素12ml、126mmolの溶液を、氷冷下で添加する。冷却を取り外し、反応混合物を一晩室温において攪拌する。溶液を氷/水上に注ぎ、2N塩酸で酸性とし、酢酸エチルで3回抽出する。合わされた有機層を水洗し、硫酸ナトリウム上で乾燥する。溶媒を真空中で除去し、残渣をシリカゲルに通してトルエン/THF7:3で濾過する。6,8-ビス-4-ヒドロキシ-ブチル-3-4-ヒドロキシ-フェニル-クロメン-2-オンを、粘稠なオイルとして得る。<1.52-メチルアクリル酸-4-{8-[4-2-メチル-アクリロイルオキシ-ブチル]-3-[4-2-メチル-アクリロイルオキシ-フェニル]-2-オキソ-2H-クロメン-6-イル}-ブチルエステル>6,8-ビス-4-ヒドロキシ-ブチル-3-4-ヒドロキシ-フェニル-クロメン-2-オン10.1g、25.1mmolを230mlのジクロロメタン中に懸濁し、メタクリル酸8.5g、99.0mmolおよびDMAP0.5gを添加し、次いで、20mlのジクロロメタン中1-3-ジメチルアミノプロピル-3-エチルカルボジイミド15.0g、96.6mmolの溶液を、氷冷下で添加する。1時間後、冷却を取り外し、反応混合物を一晩室温で攪拌する。溶媒を真空中で除去し、シリカ上において溶離液としてジクロロメタン/酢酸エチル95:5でカラムクロマトグラフィーにより残渣を精製する。2-メチルアクリル酸-4-{8-[4-2-メチル-アクリロイルオキシ-ブチル]-3-[4-2-メチル-アクリロイルオキシ-フェニル]-2-オキソ-2H-クロメン-6-イル}-ブチルエステルを、無色のオイルとして得る。<例2><2-メチルアクリル酸-3-{3-[4-2-メチル-アクリロイルオキシ-フェニル]-6-[3-2-メチル-アクリロイルオキシ-プロピル]-2-オキソ-2H-クロメン-8-イル}-プロピルエステル2>例1に類似して、3-4-ヒドロキシ-フェニル-6,8-ビス-3-ヒドロキシ-プロピル-クロメン-2-オンより、2-メチルアクリル酸-3-{3-[4-2-メチル-アクリロイルオキシ-フェニル]-6-[3-2-メチル-アクリロイルオキシ-プロピル]-2-オキソ-2H-クロメン-8-イル}-プロピルエステル2を、49°Cの融点を有する無色の結晶として得る。<例3><2-メチルアクリル酸-2-{6-[2-2-メチル-アクリロイルオキシ-エチル]-3-[4-2-メチル-アクリロイルオキシ-フェニル]-2-オキソ-2H-クロメン-8-イル}-エチルエステル3>例1に類似して、3-4-ヒドロキシ-フェニル-6,8-ビス-2-ヒドロキシ-エチル-クロメン-2-オンより、2-メチルアクリル酸-2-{6-[2-2-メチル-アクリロイルオキシ-エチル]-3-[4-2-メチル-アクリロイルオキシ-フェニル]-2-オキソ-2H-クロメン-8-イル}-エチルエステルを無色の結晶として得る。<例4><2-メチルアクリル酸-4-{6,7-ビス-[3-2-メチル-アクリロイルオキシ-ブチル]-2-オキソ-2H-クロメン-3-イル}-フェニルエステル4>例1に記載される通りの合成順序に類似して、5-ブロモ-4-クロロ-2-ヒドロキシ-ベンズアルデヒド[CAS番号876492-31-8]より、2-メチルアクリル酸-4-{6,7-ビス-[3-2-メチル-アクリロイルオキシ-ブチル]-2-オキソ-2H-クロメン-3-イル}-フェニルエステルを無色のオイルとして得る。<例5><2-メチルアクリル酸-4-{5,7-ビス-[3-2-メチル-アクリロイルオキシ-ブチル]-2-オキソ-2H-クロメン-3-イル}-フェニルエステル5>例1に記載される通りの合成順序に類似して、2,4-ジブロモ-6-ヒドロキシ-ベンズアルデヒド[CAS番号73289-92-6]より、2-メチルアクリル酸-4-{5,7-ビス-[3-2-メチル-アクリロイルオキシ-ブチル]-2-オキソ-2H-クロメン-3-イル}-フェニルエステルを無色のオイルとして得る。<例6><2-メチルアクリル酸-4-{7,8-ビス-[3-2-メチル-アクリロイルオキシ-ブチル]-2-オキソ-2H-クロメン-3-イル}-フェニルエステル6>例1に記載される通りの合成順序に類似して、3,4-ジブロモ-2-ヒドロキシ-ベンズアルデヒド[CAS番号51042-20-7]より、2-メチルアクリル酸-4-{7,8-ビス-[3-2-メチル-アクリロイルオキシ-ブチル]-2-オキソ-2H-クロメン-3-イル}-フェニルエステルを無色のオイルとして得る。例1に記載される合成に類似して、以下の化合物を得る。<混合物例A>以下の通り、ネマチックLC混合物N1を配合する。それぞれの測定されるサンプルについて、例1または2からの重合性モノマー化合物1または2以降、下に示す通り、モノマーM1またはM2と呼ぶ。を、それぞれ、0.3重量の濃度でLC混合物N1に添加する。それぞれの得られた重合性混合物を、VAe/o試験用セル逆平行にラビング、VA-ポリイミド配向層、LC層厚dは、およそ4μmに挿入する。24V交流の電圧を印加しながら、表記の時間で、100mW/cm2の強度を有するUV光によってセルを照射し、モノマー化合物の重合を起こす。UV照射の前後において、結晶回転実験Autronic-MelchersTBA-105によりチルト角を決定する。重合速度を決定するために、種々の曝露時間後においてHPLCにより、試験用セル内における未重合RMの残存含有量重量を測定する。この目的のために、表記の条件下で試験用セル内において、それぞれの混合物を重合する。次いで、MEKメチルエチルケトンを使用して試験用セルより混合物を濯ぎ流し、測定する。加えて、上記の通り、UV曝露の前後において、N1およびモノマーM1またはM2を含む重合性LC混合物のVHR値を、それぞれ測定する。比較の目的のために、上記の通りの実験を、先行技術のモノマーC1についても行う。N1中におけるモノマーM1、M2およびC1について、チルト角の結果を表1に示す。異なる曝露時間後のN1中におけるモノマーM1、M2およびC1の残存濃度を表2に示す。M1、M2またはC1と共にN1を含有する混合物のVHR値を表3に示す。表1より見て取れる通り、本発明によるモノマーM1およびM2を含有するPSAディスプレイにおいて、重合後の小さなチルト角が、従来技術からのモノマーC1を含有するPSAディスプレイと比較して、より迅速に達成されている。表2より見て取れる通り、従来技術からのモノマーC1を含有するPSAディスプレイと比較して、本発明によるモノマーM1およびM2を含有するPSAディスプレイにおいて、著しく、より迅速で完全な重合が達成されている。表3より見て取れる通り、LC混合物N1中で本発明によるモノマーM1およびM2のVHR値は、UV曝露後において、N1中のモノマーC1のVHR値よりも、著しく、より高い。"